(57)【特許請求の範囲】
【請求項１】
表面に以下の凹凸構造を有し、ヘイズが１０％超７０％以下である透光性構造体。
凹凸構造：レーザ顕微鏡で、無作為に選択される（１０１μｍ×１３５μｍ）〜（１１１μｍ×１４８μｍ）の領域を測定して得られる表面形状のベアリング高さ＋０．０５μｍの高さでの断面における直径（真円換算）が１０μｍ超である第一の凸部と、前記表面形状のベアリング高さ＋０．５μｍの高さでの断面における直径（真円換算）が１μｍ超である第二の凸部とを含み、
前記表面形状のベアリング高さ＋０．０５μｍの高さでの断面における前記第一の凸部の平均直径（真円換算）が１０μｍ超１８５μｍ以下であり、
前記第一の凸部の、前記領域内で最も低い部分の高さを基準とした最大高さが０．２〜８μｍであり、
前記第二の凸部の数が、１μｍ２あたり０．０００４〜１．２個であり、前記第二の凸部の、前記ベアリング高さを基準とした平均高さが０．１〜８μｍである。
【請求項２】
前記凹凸構造を表面に有する透光性基材を備える請求項１に記載の透光性構造体。
【請求項３】
透光性基材と、前記透光性基材上に形成された防眩膜とを備え、
前記防眩膜の表面に前記凹凸構造を有する請求項１または２に記載の透光性構造体。
【請求項４】
前記防眩膜の屈折率が１．４０〜１．４６である請求項３に記載の透光性構造体。
【請求項５】
前記防眩膜がシリカを主成分とする請求項３または４に記載の透光性構造体。
【請求項６】
前記透光性基材がガラス板である請求項２〜５のいずれか一項に記載の透光性構造体。
【請求項７】
前記透光性基材が曲面を有する請求項２〜６のいずれか一項に記載の透光性構造体。
【請求項８】
撥水撥油層をさらに備え、
前記撥水撥油層の表面が、前記凹凸構造を有する表面を構成している請求項１〜７のいずれか一項に記載の透光性構造体。
【請求項９】
輸送機内装物品用である請求項１〜８のいずれか一項に記載の透光性構造体。
【請求項１０】
車載物品用である請求項１〜９のいずれか一項に記載の透光性構造体。
【請求項１１】
透光性基材と、前記透光性基材上に形成された防眩膜とを備え、
前記防眩膜は、レーザ顕微鏡で、無作為に選択される（１０１μｍ×１３５μｍ）〜（１１１μｍ×１４８μｍ）の領域を測定して得られる表面形状のベアリング高さ＋０．０５μｍの高さでの断面における直径（真円換算）が１０μｍ超である第一の凸部と、前記表面形状のベアリング高さ＋０．５μｍの高さでの断面における直径（真円換算）が１μｍ超である第二の凸部とを含み、
前記表面形状のベアリング高さ＋０．０５μｍの高さでの断面における前記第一の凸部の平均直径（真円換算）が１０μｍ超１４３μｍ以下であり、
前記第一の凸部の、前記領域内で最も低い部分の高さを基準とした最大高さが０．２〜５μｍであり、
前記第二の凸部の数が、１μｍ２あたり０．０００４〜１．２個であり、前記第二の凸部の、前記ベアリング高さを基準とした平均高さが１〜８μｍである、凹凸構造を有し、ヘイズが１０％超７０％以下であることを特徴とする透光性構造体。
【請求項１２】
前記防眩膜の屈折率が１．４０〜１．４６である請求項１１に記載の透光性構造体。
【請求項１３】
前記防眩膜がシリカを主成分とする請求項１１または１２に記載の透光性構造体。
【請求項１４】
前記透光性基材がガラス板である請求項１１〜１３のいずれか一項に記載の透光性構造体。
【請求項１５】
前記透光性基材が曲面を有する請求項１１〜１４のいずれか一項に記載の透光性構造体。
【請求項１６】
撥水撥油層をさらに備え、
前記撥水撥油層の表面が、前記凹凸構造を有する表面を構成している請求項１１〜１５のいずれか一項に記載の透光性構造体。
【請求項１７】
輸送機内装物品用である請求項１１〜１６のいずれか一項に記載の透光性構造体。
【請求項１８】
車載物品用である請求項１１〜１７のいずれか一項に記載の透光性構造体。
【発明の詳細な説明】
【技術分野】
【０００１】
本発明は、透光性構造体、その製造方法および物品に関する。
【背景技術】
【０００２】
各種機器（たとえば、テレビ、パーソナルコンピュータ、スマートフォン、携帯電話、車両等）に備え付けられた画像表示装置（たとえば、液晶ディスプレイ、有機ＥＬディスプレイ、プラズマディスプレイ等）においては、室内照明（蛍光灯等）、太陽光等の外光が表示面に映り込むと、反射像によって視認性が低下する。【０００３】
外光の映り込みを抑制する方法として、凹凸を表面に有する防眩膜を、画像表示装置の表示面に配置し、外光を拡散反射させることで、反射像を不鮮明にする方法がある。
防眩膜の形成方法としては、アルコキシシランの加水分解縮合物等のシリカ前駆体を含む塗布液をスプレー法にて基材上に塗布し、焼成する方法が知られている（例えば特許文献１参照）。スプレー法により防眩膜を形成する場合、二流体スプレーノズルが用いられることが多い。【０００４】
画像表示装置の表示面に防眩膜を配置することによって、外光が表示面に映り込むことによる画像の視認性の低下を抑制できる。しかし同時に、防眩膜の表面でぎらつきが発生し、それによって画像の視認性が低下する問題がある。このぎらつきは、防眩性が高いほど強い傾向がある。例えば、スプレー法により防眩膜を形成する場合、塗布液を塗り重ねると、ヘイズが高くなり防眩性は高まるが、ぎらつきが強くなる。【０００５】
特許文献２では、画像のぎらつきの抑制等のために、基材上に複数の凸部を分離配置することが提案されている。該凸部は、台地状または略円形盆地型に少なくとも一つ以上の縁を持つ形状で、基材と密着する部位の大きさが５０〜２５０μｍとされている。しかし、特許文献２ではヘイズを１０％以下にしており、防眩性が不充分である。
【先行技術文献】
【特許文献】
【０００６】
【特許文献１】特開２００９−０５８６４０号公報
【特許文献２】特開２０１３−２１４０５９号公報
【発明の概要】
【発明が解決しようとする課題】
【０００７】
本発明は、防眩性に優れ、かつぎらつきが充分に抑制された透光性構造体およびこれを備える物品を提供することを目的とする。
また、本発明は、防眩性に優れ、かつぎらつきが充分に抑制された透光性構造体を製造できる製造方法を提供することを他の目的とする。
【課題を解決するための手段】
【０００８】
本発明は、以下の態様を有する。
（１）表面に以下の凹凸構造を有し、ヘイズが１０％超７０％以下である透光性構造体。
凹凸構造：レーザ顕微鏡で、無作為に選択される（１０１μｍ×１３５μｍ）〜（１１１μｍ×１４８μｍ）の領域を測定して得られる表面形状のベアリング高さ＋０．０５μｍの高さでの断面における直径（真円換算）が１０μｍ超である第一の凸部と、前記表面形状のベアリング高さ＋０．５μｍの高さでの断面における直径（真円換算）が１μｍ超である第二の凸部とを含み、
前記表面形状のベアリング高さ＋０．０５μｍの高さでの断面における前記第一の凸部の平均直径（真円換算）が１０μｍ超１８５μｍ以下であり、前記第一の凸部の、前記領域内で最も低い部分の高さを基準とした最大高さが０．２〜８μｍであり、
前記第二の凸部の数が、１μｍ２あたり０．０００４〜１．２個であり、前記第二の凸部の、前記ベアリング高さを基準とした平均高さが０．１〜８μｍである。
すなわち、（Ａ）第一の凸部と（Ｂ）第二の凸部の表面構造を有する透光性構造体であって、
（Ａ）第一の凸部は、レーザー顕微鏡による、無作為に選択される（１０１μｍ×１３５μｍ）〜（１１１μｍ×１４８μｍ）の測定領域で、表面形状のベアリング高さ＋０．０５μｍの高さでの断面における直径（真円換算）が１０μｍ超１８５μｍ以下であり、前記領域内で最も低い部分の高さを基準とした最大高さが０．２〜８μｍであり、
（Ｂ）第二の凸部は、前記領域内で表面形状のベアリング高さ＋０．５μｍの高さでの断面における直径（真円換算）が１μｍ超であり、前記領域内で１μｍ２あたり０．０００４〜１．２個であり、平均高さが前記ベアリング高さを基準として０．１〜８μｍである。
（２）前記凹凸構造を表面に有する透光性基材を備える（１）に記載の透光性構造体。
（３）透光性基材と、前記透光性基材上に形成された防眩膜とを備え、
前記防眩膜の表面に前記凹凸構造を有する（１）または（２）に記載の透光性構造体。
（４）前記防眩膜の屈折率が１．４０〜１．４６である（３）に記載の透光性構造体。
（５）前記防眩膜がシリカを主成分とする（３）または（４）に記載の透光性構造体。
（６）前記透光性基材がガラス板である（２）〜（５）のいずれか一項に記載の透光性構造体。
（７）前記透光性基材が曲面を有する（２）〜（６）のいずれか一項に記載の透光性構造体。
（８）撥水撥油層をさらに備え、
前記撥水撥油層の表面が、前記凹凸構造を有する表面を構成している（１）〜（７）のいずれか一項に記載の透光性構造体。
【０００９】
（９）輸送機内装物品用である（１）〜（８）のいずれか一項に記載の透光性構造体。
（１０）車載物品用である（１）〜（９）のいずれか一項に記載の透光性構造体。
（１１）透光性基材と、前記透光性基材上に形成された防眩膜とを備え、
前記防眩膜は、レーザ顕微鏡で、無作為に選択される（１０１μｍ×１３５μｍ）〜（１１１μｍ×１４８μｍ）の領域を測定して得られる表面形状のベアリング高さ＋０．０５μｍの高さでの断面における直径（真円換算）が１０μｍ超である第一の凸部と、前記表面形状のベアリング高さ＋０．５μｍの高さでの断面における直径（真円換算）が１μｍ超である第二の凸部とを含み、
前記表面形状のベアリング高さ＋０．０５μｍの高さでの断面における前記第一の凸部の平均直径（真円換算）が１０μｍ超１４３μｍ以下であり、前記第一の凸部の、前記領域内で最も低い部分の高さを基準とした最大高さが０．２〜５μｍであり、
前記第二の凸部の数が、１μｍ２あたり０．０００４〜１．２個であり、前記第二の凸部の、前記ベアリング高さを基準とした平均高さが１〜８μｍである、凹凸構造を有し、ヘイズが１０％超７０％以下であることを特徴とする透光性構造体。
すなわち（Ａ）第一の凸部と（Ｂ）第二の凸部の表面構造を有し、ヘイズが１０％超７０％以下である透光性構造体であって、
（Ａ）第一の凸部は、レーザー顕微鏡による（１０１μｍ×１３５μｍ）〜（１１１μｍ×１４８μｍ）の測定領域で、表面形状のベアリング高さ＋０．０５μｍの高さでの断面における直径（真円換算）が１０μｍ超１４３μｍ以下であり、前記領域内で最も低い部分の高さを基準とした最大高さが０．２〜５μｍであり、
（Ｂ）第二の凸部は、前記領域内で表面形状のベアリング高さ＋０．５μｍの高さでの断面における直径（真円換算）が１μｍ超であり、前記領域内で１μｍ２あたり０．０００４〜１．２個であり、平均高さが前記ベアリング高さを基準として０．１〜８μｍである。
【００１０】
（１２）前記防眩膜の屈折率が１．４０〜１．４６である（１１）に記載の透光性構造体。
（１３）前記防眩膜がシリカを主成分とする（１１）または（１２）に記載の透光性構造体。
（１４）前記透光性基材がガラス板である（１１）〜（１３）のいずれか一項に記載の透光性構造体。
（１５）前記透光性基材が曲面を有する（１１）〜（１４）のいずれか一項に記載の透光性構造体。
（１６）撥水撥油層をさらに備え、
前記撥水撥油層の表面が、前記凹凸構造を有する表面を構成している（１１）〜（１５）のいずれか一項に記載の透光性構造体。
（１７）輸送機内装物品用である（１１）〜（１６）のいずれか一項に記載の透光性構造体。
（１８）車載物品用である（１１）〜（１６）のいずれか一項に記載の透光性構造体。
【発明の効果】
【００１１】
本発明の透光性構造体は、防眩性に優れ、かつぎらつきが充分に抑制されたものである。
本発明の透光性構造体の製造方法によれば、防眩性に優れ、かつぎらつきが充分に抑制された透光性構造体を製造できる。
本発明の物品が備える透光性構造体は、防眩性に優れ、かつぎらつきが充分に抑制されたものである。
【図面の簡単な説明】
【００１２】
【図１】本発明の透光性構造体の第一実施形態を示す断面模式図である。
【図２】図１に示す透光性構造体の表面形状におけるベアリング高さ＋０．０５μｍの高さを説明する断面模式図である。
【図３】図１に示す透光性構造体の表面形状におけるベアリング高さ＋０．５μｍの高さを説明する断面模式図である。
【図４】静電塗装装置の一例を示す概略図である。
【図５】図４の静電塗装装置が備える静電塗装ガン１７の断面模式図である。
【図６】図５の静電塗装ガン１７を前方から見た正面模式図である。
【図７】本発明の透光性構造体の第二実施形態を示す模式断面図である。
【図８】第二実施形態の透光性構造体の表面形状を示す断面模式図である。
【図９】本発明の透光性構造体の第三実施形態を示す模式断面図である。
【図１０】第三実施形態の透光性構造体の表面形状を示す断面模式図である。
【図１１】本発明の透光性構造体の第四実施形態を示す模式断面図である。
【図１２】第四実施形態の透光性構造体の表面形状を示す断面模式図である。
【図１３】［実施例］中の例１〜１６における第二の凸部の密度（個／μｍ２）とぎらつき指標Ｓとの関係を示すグラフである。
【図１４】［実施例］中の例１で得た透光性構造体における防眩膜側の表面を斜め上方６０度から観察した走査型顕微鏡（ＳＥＭ）像である。
【図１５】［実施例］中の例３で得た透光性構造体における防眩膜側の表面を斜め上方６０度から観察した走査型顕微鏡（ＳＥＭ）像である。
【図１６】［実施例］中の例６で得た透光性構造体における防眩膜側の表面を斜め上方６０度から観察した走査型顕微鏡（ＳＥＭ）像である。
【図１７】［実施例］中の例１３で得た透光性構造体における防眩膜側の表面を斜め上方６０度から観察した走査型顕微鏡（ＳＥＭ）像である。
【図１８】［実施例］中の例１４で得た透光性構造体における防眩膜側の表面を斜め上方６０度から観察した走査型顕微鏡（ＳＥＭ）像である。
【図１９】［実施例］中の例１５で得た透光性構造体における防眩膜側の表面を斜め上方６０度から観察した走査型顕微鏡（ＳＥＭ）像である。
【図２０】［実施例］中の例１６で得た透光性構造体における防眩膜側の表面を斜め上方６０度から観察した走査型顕微鏡（ＳＥＭ）像である。
【図２１】［実施例］中の例１７で得た透光性構造体における防眩膜側の表面を斜め上方６０度から観察した走査型顕微鏡（ＳＥＭ）像である。
【発明を実施するための形態】
【００１３】
以下の用語の定義は、本明細書および特許請求の範囲にわたって適用される。
「透光性」とは、可視光を透過可能であることを意味する。
「ベアリング高さ」は、レーザ顕微鏡で（１０１μｍ×１３５μｍ）〜（１１１μｍ×１４８μｍ）の領域（以下、「観察領域」ともいう。）を測定して得られる、観察領域の表面形状のｘｙｚデータから求められる高さ分布ヒストグラムにて、最も優勢な高さｚの値である。ｘｙｚデータにおける高さｚは、観察領域の最低点を基準とした高さ（高さｚを測定する位置から、観察領域における透光性構造体の主面に平行な平面であって最低点を含む平面に下した垂線の長さ）であり、以下において特に基準を規定しない場合の表面形状における高さの意味も同様である。ベアリング高さ算出時のヒストグラムの刻み（ｂｉｎ）は１０００に設定した。
「シリカを主成分とする」とは、ＳｉＯ２を９０質量％以上含むことを意味する。
「シリカ前駆体」とは、焼成することによってシリカを主成分とするマトリックスを形成し得る物質を意味する。
「ケイ素原子に結合した加水分解性基」とは、加水分解によって、ケイ素原子に結合したＯＨ基に変換し得る基を意味する。
「鱗片状粒子」とは、扁平な形状を有する粒子を意味する。粒子の形状は、透過型電子顕微鏡（以下、ＴＥＭとも記す。）を用いて確認できる。
「平均粒子径」は、体積基準で求めた粒度分布の全体積を１００％とした累積体積分布曲線において５０％となる点の粒子径、すなわち体積基準累積５０％径（Ｄ５０）を意味する。粒度分布は、レーザ回折／散乱式粒子径分布測定装置で測定した頻度分布および累積体積分布曲線で求められる。
「アスペクト比」は、粒子の厚さに対する最長長さの比（最長長さ／厚さ）を意味し、「平均アスペクト比」は、無作為に選択された５０個の粒子のアスペクト比の平均値である。粒子の厚さは、原子間力顕微鏡（以下、ＡＦＭとも記す。）によって測定され、最長長さは、ＴＥＭによって測定される。
本明細書において数値範囲を示す「〜」とは、その前後に記載された数値を下限値および上限値として含む意味で使用され、特段の定めがない限り、以下本明細書において「〜」は、同様の意味をもって使用される。
【００１４】
≪透光性構造体≫
｛第一実施形態｝
図１は、本発明の透光性構造体の第一実施形態を示す断面模式図である。
本実施形態の透光性構造体１は、透光性基材３と、透光性基材３の第一の表面３Ａ上に形成された防眩膜５とを備える。防眩膜５は、表面に凹凸構造を有する。防眩膜５の表面は、透光性構造体１の表面を構成している。そのため、透光性構造体１は、表面に前記凹凸構造を有する。
【００１５】
（透光性基材）
透光性基材３としては、可視光を透過可能なものであればよく、透明であるものが好ましい。透光性基材３における透明とは、４００〜１１００ｎｍの波長領域の光を平均して８０％以上透過する（すなわち、平均透過率が８０％以上である）ことを意味する。４００〜１１００ｎｍの波長領域の光の平均透過率は、積分球を用いて測定される値である。
【００１６】
透光性基材３の材料としては、たとえばガラス、樹脂等が挙げられる。
ガラスとしては、たとえばソーダライムガラス、ホウケイ酸ガラス、アルミノシリケートガラス、無アルカリガラス等が挙げられる。
樹脂としては、たとえばポリエチレンテレフタレート、ポリカーボネート、トリアセチルセルロース、ポリメタクリル酸メチル等が挙げられる。
【００１７】
透光性基材３の形態としては、たとえば板、フィルム等が挙げられる。
透光性基材３の第一の表面３Ａは、平滑であってもよく、凹凸を有してもよい。防眩膜５を設けることの有用性の点では、平滑であることが好ましい。第一の表面３Ａの算術平均粗さＲａは、１０ｎｍ以下であることが好ましく、５ｎｍ以下がより好ましく、２ｎｍ以下がさらに好ましく、１ｎｍ以下が特に好ましい。ここで言うＲａは、英弘精機株式会社製走査型プローブ顕微鏡多機能ユニットＳＰＡ−４００の原子間力顕微鏡（ＡＦＭ）モードで測定した値である。
透光性基材３の形状は、図示するような平坦な形状のみでなく、曲面を有する形状であってもよい。最近では、画像表示装置を備える各種機器（テレビ、パーソナルコンピュータ、スマートフォン、カーナビゲーション等）において、画像表示装置の表示面が曲面とされたものが登場している。透光性基材３が曲面を有する形状である透光性構造体１は、このような画像表示装置用として有用である。
透光性基材３が曲面を有する場合、透光性基材３の表面は、全体が曲面で構成されてもよく、曲面である部分と平坦である部分とから構成されてもよい。表面全体が曲面で構成される場合の例として、たとえば、透光性基材の断面が円弧状である場合が挙げられる。
なお、ここでの曲面は、レーザ顕微鏡で観察される観察領域では無視できる程度のマクロ的な曲面である。
【００１８】
透光性基材３が曲面を有する場合、該曲面の曲率半径（以下、「Ｒ」ともいう。）は、透光性構造体１の用途、透光性基材３の種類等に応じて適宜設定でき、特に限定されないが、２５０００ｍｍ以下であることが好ましく、１０〜５０００ｍｍがより好ましく、５０〜３０００ｍｍが特に好ましい。Ｒが前記の上限値以下であれば、平板に比較し、意匠性に優れる。Ｒが前記の下限値以上であれば、曲面表面へも均一に防眩膜を形成できる。
【００１９】
透光性基材３としては、ガラス板が好ましい。
ガラス板は、フロート法、フュージョン法、ダウンドロー法等により成形された平滑なガラス板であってもよく、ロールアウト法等で形成された表面に凹凸を有する型板ガラスであってもよい。また、平坦な形状のガラス板のみでなく、曲面を有する形状のガラス板でもよい。ガラス板が曲面を有する場合、該曲面の好ましい曲率半径は、前記と同様である。
ガラス板の厚みは特に限定されない。たとえば、厚み１０ｍｍ以下のガラス板を使用することができる。厚みが薄いほど光の吸収を低く抑えられるため、透過率向上を目的とする用途にとって好ましい。また、厚みが薄いほど透光性構造体１の軽量化に寄与する。
【００２０】
ガラス板は、強化ガラス板であることが好ましい。強化ガラス板は、強化処理が施されたガラス板である。強化処理により、ガラスの強度が向上し、たとえば強度を維持しながら板厚みを削減することが可能となる。
ただし、本発明においては、強化ガラス板以外のガラス板も使用でき、透光性構造体１の用途等に応じて適宜設定できる。
【００２１】
強化処理としては、ガラス板表面に圧縮応力層を形成させる処理が一般的に知られている。ガラス板表面の圧縮応力層が、傷や衝撃に対するガラス板の強度を向上させる。ガラス板表面に圧縮応力層を形成させる手法としては、風冷強化法（物理強化法）と、化学強化法とが代表的である。
風冷強化法では、ガラスの軟化点温度付近（例えば６００〜７００℃）まで加熱したガラス板表面を風冷等により急冷する。これにより、ガラス板の表面と内部との間に温度差が生じ、ガラス板表層に圧縮応力が生じる。
化学強化法では、ガラスの歪点温度以下の温度でガラス板を溶融塩に浸漬して、ガラス板表層のイオン（例えばナトリウムイオン）を、より大きなイオン半径のイオン（例えばカリウムイオン）へと交換する。これにより、ガラス板表層に圧縮応力が生じる。
【００２２】
ガラス板の厚みが薄く（たとえば２ｍｍ未満）なると、風冷強化法では、ガラス板内部と表層との間に温度差が生じにくいことから、ガラス板を充分に強化することができないため、化学強化法が好ましく用いられる。
化学強化処理が施されるガラス板は、化学強化可能な組成を有するものである限り特に限定されず、種々の組成のものを使用することができ、例えばソーダライムガラス、アルミノシリケートガラス、ボレートガラス、リチウムアルミノシリケートガラス、ホウ珪酸ガラス、その他の各種ガラスが挙げられる。化学強化しやすい点では、ガラス組成として、酸化物基準のモル百分率表示で、ＳｉＯ２を５６〜７５％、Ａｌ２Ｏ３を１〜２０％、Ｎａ２Ｏを８〜２２％、Ｋ２Ｏを０〜１０％、ＭｇＯを０〜１４％、ＺｒＯ２を０〜５％、ＣａＯを０〜１０％含有することが好ましい。これらの中では、アルミノシリケートガラスが好ましい。
化学強化処理が施されるガラス板の板厚みは、０．４〜３ｍｍが好ましく、０．５〜２．５ｍｍが特に好ましい。化学強化ガラス板の板厚みが前記範囲の上限値以下であれば、透光性構造体１が軽量で、前記範囲の下限値以上であれば、透光性構造体１が強度に優れる。
尚、化学強化される前後で板厚みに変化は無い。すなわち、化学強化処理が施されるガラス板の板厚みは、化学強化ガラス板（すなわち、化学強化処理が施された後のガラス板）の板厚みである。
以上のガラスの物理強化処理及び化学強化処理は、ガラス板表面に防眩膜を形成する前に行ってもよく、形成した後に行ってもよい。
【００２３】
透光性基材３は、透光性基材本体の表面に機能層を有するものであってもよい。
透光性基材本体は、前記で透光性基材３として挙げたものと同様である。
機能層としては、アンダーコート層、密着改善層、保護層等が挙げられる。
アンダーコート層は、アルカリバリア層やワイドバンドの低屈折率層としての機能を有する。アンダーコート層としては、アルコキシシランの加水分解物（ゾルゲルシリカ）を含むアンダーコート用塗料組成物を透光性基材本体に塗布することによって形成される層が好ましい。
【００２４】
（防眩膜）
防眩膜とは表面反射を抑制するための膜である。例えば、液晶ディスプレイ（ＬＣＤ）、プラズマディスプレイ（ＰＤＰ）等の各種画像表示装置においては、室内照明（蛍光灯等）、太陽光等の外光が表示面に映り込むと、反射像によって視認性が低下する。反射像による視認性の低下を抑制する方法としては、表示面上にアンチグレア層（以下、ＡＧ層とも記す。）を形成して外光を乱反射させる、いわゆるアンチグレア処理がある。
図２は、防眩膜５の表面形状におけるベアリング高さ＋０．０５μｍの高さを説明する断面模式図である。図３は、図２におけるベアリング高さ＋０．０５μｍの高さに換えてベアリング高さ＋０．５μｍの高さを説明する断面模式図である。
防眩膜５は、表面に凹凸構造を有し、前記凹凸構造は、第一の凸部５ａと、第二の凸部５ｂとを含む。防眩膜５には局所的に、第一の凸部５ａおよび第二の凸部５ｂが存在せず、透光性基材３が露出している部分があってもよい。
【００２５】
第一の凸部５ａは、レーザ顕微鏡で観察領域を測定して得られる表面形状のベアリング高さｈ１＋０．０５μｍの高さｈ２での断面における直径（真円換算）が１０μｍ超である凸部である。すなわち、前記表面形状の高さｈ２での断面において切断面が観察される凸部であって、該切断面の面積から算出される直径（真円換算）が１０μｍ超のものである。
第二の凸部５ｂは、前記表面形状のベアリング高さｈ１＋０．５μｍの高さｈ３での断面における直径（真円換算）が１μｍ超（好ましくは１μｍ超２０μｍ以下）である凸部である。すなわち、前記表面形状の高さｈ３での断面において切断面が観察される凸部であって、該切断面の面積から算出される直径（真円換算）が１μｍ超のものである。
観察領域は、（１０１μｍ〜１１１μｍ）×（１３５μｍ〜１４８μｍ）の範囲内である。つまり観察領域は、最小で１０１μｍ×１３５μｍ、最大で１１１μｍ×１４８μｍである。また、縦×横の比率（長辺の長さ／短辺の長さ）は、通常、約１．２１〜１．４６の範囲内とされている。
ここで、観察領域を範囲で記載したのは、同じ倍率の対物レンズを用いても、レンズの個体差により観察領域が異なるためである。測定結果は、観察領域内の最大、最小、および平均値で表されるため、わずかに観察領域が異なっても、同じ倍率の対物レンズを選定すれば、結果にはほとんど違いは無い。
【００２６】
前記凹凸構造において、前記表面形状のベアリング高さｈ１＋０．０５μｍの高さでの断面における第一の凸部５ａの平均直径（真円換算）は、１０μｍ超１８５μｍ以下であり、１０μｍ超１８２μｍ以下が好ましく、１０μｍ超１４３μｍ以下がより好ましく、１０μｍ超１４０μｍ以下がさらに好ましく、２０μｍ超１３５μｍ以下が特に好ましい。第一の凸部５ａの前記平均直径が前記範囲内であれば、外光を拡散反射させる効果が高く、防眩性が優れる。
【００２７】
前記凹凸構造中の第一の凸部５ａの最大高さは、０．２〜８μｍであり、０．２〜７μｍが好ましく、０．２〜５μｍがより好ましく、０．７〜５μｍがさらに好ましく、１．０〜４μｍが特に好ましい。第一の凸部５ａの最大高さが前記範囲の下限値以上であれば、外光を拡散反射させる効果がより高い。通常、第一の凸部５ａの最大高さが前記の範囲内で高いほど防眩性が優れる。
【００２８】
前記最大高さは、前記領域内で最も低い部分の高さを基準とした値である。すなわち、下記のｈｐ−ｈｖにより求められる値（以下、「Ｐ  ｔｏ  Ｖ」ともいう。）である。
ｈｖ：レーザ顕微鏡で測定する領域内で最も低い部分の高さ。
ｈｐ：前記表面形状を、高さｈｖにて、透光性基材３の表面から得られたレーザ顕微鏡データを３次多項式面フィット法を用いて傾き補正した面と平行な面で切断した断面を基準面とし、該断面の高さを高くしていったときに、最初に直径（真円換算）１０μｍ超の凸部の切断面が観察されなくなる断面の高さ。
【００２９】
前記凹凸構造において、前記表面形状のベアリング高さｈ１＋０．５μｍの高さでの断面における第二の凸部５ｂの平均直径（真円換算）は、１μｍ超が好ましく、１μｍ超２０μｍ以下がより好ましく、１μｍ超１０μｍ以下が特に好ましい。第二の凸部５ｂの前記平均直径が前記範囲内であれば、第二の凸部の密度が増大するに従ってぎらつきがより抑制される。
【００３０】
前記凹凸構造中の第二の凸部５ｂの平均高さは、０．１〜８μｍであり、０．５〜８μｍが好ましく、１〜８μｍがより好ましく、１．５〜５μｍがさらに好ましく、１．７〜４μｍが特に好ましい。第二の凸部５ｂの平均高さが前記範囲の下限値以上であれば、ぎらつきを抑制する効果に優れる。第二の凸部５ｂの平均高さが前記範囲の上限値以下であれば、防眩膜５が耐摩耗性等の耐久性に優れる。
前記平均高さは、前記表面形状におけるベアリング高さｈ１を基準とした値である。すなわち、前記領域内の個々の第二の凸部５ｂについて、ベアリング高さｈ１を高さ０とした高さを測定し、それらを平均した値である。
【００３１】
前記凹凸構造中の第二の凸部５ｂの数は、１μｍ２あたり０．０００４〜１．２個であり、０．０００６〜１．２個が好ましく、０．０００６〜０．５個がより好ましく、０．０００８〜０．１個がさらに好ましく、０．００１〜０．０５個が特に好ましい。１μｍ２あたりの第二の凸部５ｂの数（第二の凸部５ｂの密度）が前記範囲の下限値以上かつ上限値以下であれば、ぎらつきを充分に抑制できる。当該数が前記の範囲内で大きい方が、第一の凸部５ａで屈折された光同志の干渉を阻害しやすく、ぎらつきを抑制する効果が大きくなる。
【００３２】
前記レーザ顕微鏡で測定される領域は、透光性構造体１の防眩膜５側の表面から無作為に選択される。
ベアリング高さｈ１、ベアリング高さｈ１＋０．０５μｍの高さｈ３での断面、ベアリング高さｈ１＋０．５μｍの高さｈ３での断面それぞれにおける凸部の切断面の直径（真円換算）、第一の凸部５ａの最大高さ（Ｐ  ｔｏ  Ｖ）、第二の凸部５ｂの平均高さ、第二の凸部５ｂの数は、それぞれ、レーザ顕微鏡で測定した表面形状のデータを画像処理ソフトウェア（イメージメトロロジー社製「ＳＰＩＰ」）で解析することにより求められる。詳しい解析方法は、後述の実施例に示すとおりである。
【００３３】
屈折率：
防眩膜５の屈折率は、１．３６〜１．４６であることが好ましく、１．４０〜１．４６であることがより好ましく、１．４３〜１．４６が特に好ましい。防眩膜５の屈折率が前記範囲の上限値以下であれば、防眩膜５の表面での外光の反射率が低くなり、防眩効果がより優れる。防眩膜５の屈折率が前記範囲の下限値以上であれば、防眩膜５の緻密性が充分に高く、ガラス板等の透光性基材３との密着性に優れる。
【００３４】
防眩膜５の屈折率は、防眩膜５のマトリクスの材質、防眩膜５の空隙率、マトリクス中への任意の屈折率を有する物質の添加等によって調整できる。たとえば、防眩膜５の空隙率を高くすることにより屈折率を低くすることができる。また、マトリクス中に屈折率の低い物質（中実シリカ粒子、中空シリカ粒子等）を添加することで、防眩膜５の屈折率を低くすることができる。
【００３５】
防眩膜５（第一の凸部５ａ、第二の凸部５ｂ等）の材質は、屈折率等を考慮して適宜設定できる。防眩膜５の屈折率が１．４０〜１．４６である場合の防眩膜５の材質としては、シリカ、チタニア等が挙げられる。
防眩膜５は、シリカを主成分とすることが好ましい。シリカを主成分とすれば、防眩膜５の屈折率（反射率）が低くなりやすい。また、防眩膜５の化学的安定性等も良好である。また、透光性基材３の材質がガラスの場合、透光性基材３との密着性が良好である。
シリカを主成分とする場合、防眩膜５は、シリカのみから構成されてもよく、シリカ以外の成分を少量含んでもよい。該成分としては、Ｌｉ，Ｂ，Ｃ，Ｎ，Ｆ，Ｎａ，Ｍｇ，Ａｌ，Ｐ，Ｓ，Ｋ，Ｃａ，Ｔｉ，Ｖ，Ｃｒ，Ｍｎ，Ｆｅ，Ｃｏ，Ｎｉ，Ｃｕ，Ｚｎ，Ｇａ，Ｓｒ，Ｙ，Ｚｒ，Ｎｂ，Ｒｕ，Ｐｄ，Ａｇ，Ｉｎ，Ｓｎ，Ｈｆ，Ｔａ，Ｗ，Ｐｔ，Ａｕ，Ｂｉおよびランタノイド元素より選ばれる１つもしくは複数のイオンおよびまたは酸化物等の化合物が挙げられる。
【００３６】
防眩膜５としては、たとえば、シリカ前駆体（Ａ）および粒子（Ｃ）の少なくとも一方と、液状媒体（Ｂ）とを含む塗料組成物から形成されたものが挙げられる。該塗料組成物は、必要に応じて、シリカ前駆体（Ａ）以外の他のバインダ（Ｄ）、その他の添加剤（Ｅ）等を含んでいてもよい。
塗料組成物がシリカ前駆体（Ａ）を含む場合、防眩膜５のマトリックスは、シリカ前駆体（Ａ）に由来する、シリカを主成分とするものである。防眩膜５は、粒子（Ｃ）から構成されてもよい。この場合、粒子（Ｃ）は、シリカ粒子が好ましい。防眩膜５は、前記マトリックス中に粒子（Ｃ）が分散したものであってもよい。
該塗料組成物を用いた防眩膜５の形成方法については後で詳しく説明する。
【００３７】
シリカを主成分とする防眩膜としては、前記シリカ前駆体（Ａ）を含む塗布組成物から形成されるもの、前記粒子（Ｃ）としてシリカ粒子を含む塗布組成物から形成されるもの、前記シリカ前駆体（Ａ）および前記粒子（Ｃ）としてシリカ粒子を含む塗布組成物から形成されるもの等が挙げられる。
【００３８】
防眩膜５の表面における６０゜鏡面光沢度は、９０％以下が好ましく、７０％以下がより好ましく、５０％以下がさらに好ましい。防眩膜５の表面における６０゜鏡面光沢度は、防眩効果の指標である。６０゜鏡面光沢度が前記の上限値以下であれば、防眩効果が充分に発揮される。
「６０゜鏡面光沢度」は、ＪＩＳ  Ｚ８７４１：１９９７（ＩＳＯ２８１３：１９９４）に記載された方法によって、裏面（すなわち、防眩膜が形成された側とは反対側の面）反射を消さずに測定される。
【００３９】
透光性構造体１としては、防眩膜５の表面形状のベアリング高さ＋０．０５μｍの高さでの断面における第一の凸部５ａの平均直径（真円換算）が１０μｍ超１４３μｍ以下であり、第一の凸部５ａの、前記領域内で最も低い部分の高さを基準とした最大高さが０．２〜５．０μｍであり、第二の凸部５ｂの数が、１μｍ２あたり０．０００４〜１．２個であり、第二の凸部５ｂの、前記ベアリング高さを基準とした平均高さが１〜８μｍであるものが好ましい。
【００４０】
（ヘイズ）
透光性構造体１のヘイズは、１０％超７０％以下が好ましく、１０％超６０％以下がより好ましく、１０％超５０％以下が特に好ましい。ヘイズが前記範囲の下限値以上であれば、防眩性がより優れる。
「ヘイズ」は、ＪＩＳ  Ｋ７１３６：２０００（ＩＳＯ１４７８２：１９９９）に記載された方法によって測定される。
【００４１】
（ぎらつき指標値Ｓ）
透光性構造体１は、アイシステム社製アイスケールＩＳＣ−Ａを用いて、アップルインコーポレイテッド社製ｉＰｈｏｎｅ４の上に、凹凸構造を有する表面（防眩膜５側の表面）が上になるように透光性構造体１を置いて測定されるぎらつき（Ｓｐａｒｋｌｅ）指標値Ｓが、１００未満であることが好ましく、８０未満がより好ましく、６０未満が特に好ましい。ぎらつき指標値Ｓが小さいほど、ぎらつきが抑制されていることを示す。
【００４２】
＜作用効果＞
以上説明した透光性構造体１にあっては、表面（防眩膜５側の表面）に、第一の凸部５ａと第二の凸部５ｂとを含み、第二の凸部５ｂの数が１μｍ２あたり０．０００４〜１．２個である凹凸構造を有するため、防眩性に優れ、かつ、ぎらつきが充分に抑制されている。
透光性構造体１において、第一の凸部５ａは、主に、外光を拡散反射させることで防眩性に寄与し、第二の凸部５ｂは、主に、ぎらつきの抑制に寄与すると考えられる。凹凸構造が第一の凸部５ａのみから構成される場合、透光性基材３側から防眩膜５に入射した光が第一の凸部５ａの表面で屈折し、屈折した光同士が第一の凸部５ａの表面近傍で干渉してぎらつきの原因になると推測される。第二の凸部５ｂは、屈折した光同士が干渉することを阻害してぎらつきを抑制すると推測される。
【００４３】
＜透光性構造体の製造方法＞
透光性構造体１の製造方法としては、たとえば、
透光性基材上に塗料組成物を塗布して塗膜を形成し、前記塗膜を焼成することにより防眩膜を形成する工程を有し、
前記塗料組成物が、シリカ前駆体（Ａ）および粒子（Ｃ）の少なくとも一方と、液状媒体（Ｂ）とを含み、かつ前記液状媒体（Ｂ）が、沸点１５０℃以下の液状媒体（Ｂ１）を、前記液状媒体（Ｂ）の全量に対して８６質量％以上含み、
前記塗料組成物の塗布が、回転霧化頭を備える静電塗装ガンを備える静電塗装装置を用いて前記塗料組成物を帯電させ噴霧することにより行われることを特徴とする透光性構造体の製造方法が挙げられる。
【００４４】
上記の製造方法の一実施形態として、
前記塗料組成物を準備する工程（以下、塗料組成物調製工程ともいう。）と、
回転霧化頭を備える静電塗装ガンを備える静電塗装装置を用いて、前記塗料組成物を帯電させ噴霧することにより透光性基材３上に塗布して塗膜を形成する工程（以下、塗布工程ともいう。）と、
前記塗膜を焼成することにより防眩膜５を形成する工程（以下、焼成工程ともいう。）と、
を有する製造方法が挙げられる。
上記の製造方法は、必要に応じて、防眩膜５を形成する前に、透光性基材本体の表面に機能層を形成して透光性基材３を作製する工程を有していてもよく、防眩膜５を形成した後に、公知の後加工を施す工程を有していてもよい。
【００４５】
〔塗料組成物調製工程〕
塗料組成物は、シリカ前駆体（Ａ）および粒子（Ｃ）の少なくとも一方と、液状媒体（Ｂ）とを含む。
塗料組成物が、シリカ前駆体（Ａ）を含まず、粒子（Ｃ）を含む場合、粒子（Ｃ）の平均粒子径は、３０ｎｍ以下であることが好ましい。
塗料組成物は、必要に応じて、本発明の効果を損なわない範囲で、シリカ前駆体（Ａ）以外の他のバインダ（Ｄ）、その他の添加剤（Ｅ）等を含んでいてもよい。
【００４６】
（シリカ前駆体（Ａ））
シリカ前駆体（Ａ）としては、ケイ素原子に結合した炭化水素基および加水分解性基を有するシラン化合物（Ａ１）およびその加水分解縮合物、アルコキシシラン（ただしシラン化合物（Ａ１）を除く。）およびその加水分解縮合物（ゾルゲルシリカ）、シラザン等が挙げられる。
【００４７】
シラン化合物（Ａ１）において、ケイ素原子に結合した炭化水素基は、１つのケイ素原子に結合した１価の炭化水素基であってもよく、２つのケイ素原子に結合した２価の炭化水素基であってもよい。１価の炭化水素基としては、アルキル基、アルケニル基、アリール基等が挙げられる。２価の炭化水素基としては、アルキレン基、アルケニレン基、アリーレン基等が挙げられる。
炭化水素基は、炭素原子間に−Ｏ−、−Ｓ−、−ＣＯ−および−ＮＲ’−（ただしＲ’は水素原子または１価の炭化水素基である。）から選ばれる１つまたは２つ以上を組み合わせた基を有していてもよい。
【００４８】
ケイ素原子に結合した加水分解性基としては、アルコキシ基、アシロキシ基、ケトオキシム基、アルケニルオキシ基、アミノ基、アミノキシ基、アミド基、イソシアネート基、ハロゲン原子等が挙げられる。これらの中では、シラン化合物（Ａ１）の安定性と加水分解のしやすさとのバランスの点から、アルコキシ基、イソシアネート基およびハロゲン原子（特に塩素原子）が好ましい。
アルコキシ基としては、炭素数１〜３のアルコキシ基が好ましく、メトキシ基またはエトキシ基がより好ましい。
シラン化合物（Ａ１）中に加水分解性基が複数存在する場合には、加水分解性基は、同じ基であっても異なる基であってもよく、同じ基であることが入手しやすさの点で好ましい。
【００４９】
シラン化合物（Ａ１）としては、後述する式（Ｉ）で表される化合物、アルキル基を有するアルコキシシラン（メチルトリメトキシシラン、エチルトリエトキシシラン等）、ビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（３−アクリロイルオキシプロピルトリメトキシシラン等）等が挙げられる。
【００５０】
シラン化合物（Ａ１）としては、膜厚が厚くても防眩膜５のクラックや膜剥がれが生じにくい点から、下式（Ｉ）で表される化合物が好ましい。
Ｒ３−ｐＬｐＳｉ−Ｑ−ＳｉＬｐＲ３−ｐ  ・・・（Ｉ）
【００５１】
式（Ｉ）中、Ｑは、２価の炭化水素基（炭素原子間に−Ｏ−、−Ｓ−、−ＣＯ−および−ＮＲ’−（ただし、Ｒ’は水素原子または１価の炭化水素基である。）から選ばれる１つまたは２つ以上を組み合わせた基を有していてもよい。）である。２価の炭化水素基としては、上述したものが挙げられる。
Ｑとしては、入手が容易であり、かつ膜厚が厚くても防眩膜５のクラックや膜剥がれが生じにくい点から、炭素数２〜８のアルキレン基が好ましく、炭素数２〜６のアルキレン基がさらに好ましい。
【００５２】
式（Ｉ）中、Ｌは、加水分解性基である。加水分解性基としては、上述したものが挙げられ、好ましい態様も同様である。
Ｒは、水素原子または１価の炭化水素基である。１価の炭化水素としては、上述したものが挙げられる。
ｐは、１〜３の整数である。ｐは、反応速度が遅くなりすぎない点から、２または３が好ましく、３が特に好ましい。
【００５３】
アルコキシシラン（ただし、前記シラン化合物（Ａ１）を除く。）としては、テトラアルコキシシラン（テトラメトキシシラン、テトラエトキシシラン、テトラプロポキシシラン、テトラブトキシシラン等）、パーフルオロポリエーテル基を有するアルコキシシラン（パーフルオロポリエーテルトリエトキシシラン等）、パーフルオロアルキル基を有するアルコキシシラン（パーフルオロエチルトリエトキシシラン等）等が挙げられる。
【００５４】
シラン化合物（Ａ１）およびアルコキシシラン（ただしシラン化合物（Ａ１）を除く。）の加水分解および縮合は、公知の方法により行うことができる。
たとえばテトラアルコキシシランの場合、テトラアルコキシシランの４倍モル以上の水、および触媒として酸またはアルカリを用いて行う。
酸としては、無機酸（ＨＮＯ３、Ｈ２ＳＯ４、ＨＣｌ等。）、有機酸（ギ酸、シュウ酸、モノクロル酢酸、ジクロル酢酸、トリクロル酢酸等。）が挙げられる。アルカリとしては、アンモニア、水酸化ナトリウム、水酸化カリウム等が挙げられる。触媒としては、シラン化合物（Ａ）の加水分解縮合物の長期保存性の点では、酸が好ましい。
【００５５】
シリカ前駆体（Ａ）としては、１種を単独で用いてもよく、２種以上を組み合わせて用いてもよい。
シリカ前駆体（Ａ）は、防眩膜５のクラックや膜剥がれを防止する観点から、シラン化合物（Ａ１）およびその加水分解縮合物のいずれか一方または両方を含むことが好ましい。
シリカ前駆体（Ａ）は、防眩膜５の耐摩耗強度の観点から、テトラアルコキシシランおよびその加水分解縮合物のいずれか一方または両方を含むことが好ましい。
シリカ前駆体（Ａ）は、シラン化合物（Ａ１）およびその加水分解縮合物のいずれか一方または両方と、テトラアルコキシシランおよびその加水分解縮合物のいずれか一方または両方と、を含むことが特に好ましい。
【００５６】
（液状媒体（Ｂ））
液状媒体（Ｂ）は、塗料組成物がシリカ前駆体（Ａ）を含む場合は、シリカ前駆体（Ａ）を溶解または分散するものであり、塗料組成物が粒子（Ｃ）を含む場合は、粒子（Ｃ）を分散するものである。塗料組成物がシリカ前駆体（Ａ）および粒子（Ｃ）の両方を含む場合、液状媒体（Ｂ）は、シリカ前駆体（Ａ）を溶解または分散する溶媒または分散媒としての機能と、粒子（Ｃ）を分散する分散媒としての機能の両方を有するものであってもよい。
【００５７】
液状媒体（Ｂ）は、少なくとも、沸点１５０℃以下の液状媒体（Ｂ１）を含む。液状媒体（Ｂ１）の沸点は、５０〜１４５℃が好ましく、５５〜１４０℃がより好ましい。
液状媒体（Ｂ１）の沸点が１５０℃以下であれば、塗料組成物を、回転霧化頭を備える静電塗装ガンを備える静電塗装装置を用いて透光性基材３上に塗布し、焼成して得られる膜がより好ましい防眩性能を有する。液状媒体（Ｂ１）の沸点が前記範囲の下限値以上であれば、塗料組成物の液滴が透光性基材３上に付着した後、液滴形状を十分に保ったまま凹凸構造を形成できる。
【００５８】
液状媒体（Ｂ１）としては、たとえば、水、アルコール類（メタノール、エタノール、イソプロピルアルコール、ｎ−ブチルアルコール、イソブチルアルコール、１−ペンタノール等）、ケトン類（アセトン、メチルエチルケトン、メチルイソブチルケトン等）、エーテル類（テトラヒドロフラン、１，４−ジオキサン等）、セロソルブ類（メチルセロソルブ、エチルセロソルブ等）、エステル類（酢酸メチル、酢酸エチル等）、グリコールエーテル類（エチレングリコールモノメチルエーテル、エチレングリコールモノエチルエーテル等）等が挙げられる。
液状媒体（Ｂ１）は、１種を単独で用いてもよく、２種以上を組み合わせて用いてもよい。
【００５９】
液状媒体（Ｂ）は、必要に応じて、液状媒体（Ｂ１）以外の他の液状媒体、すなわち沸点が１５０℃超の液状媒体をさらに含んでいてもよい。
他の液状媒体としては、たとえば、アルコール類、ケトン類、エーテル類、セロソルブ類、エステル類、グリコールエーテル類、含窒素化合物、含硫黄化合物等が挙げられる。
アルコール類としては、ジアセトンアルコール、１−ヘキサノール、エチレングリコール等が挙げられる。
含窒素化合物としては、Ｎ，Ｎ−ジメチルアセトアミド、Ｎ，Ｎ−ジメチルホルムアミド、Ｎ−メチルピロリドン等が挙げられる。
グリコールエーテル類としては、エチレングリコールモノブチルエーテル等が挙げられる。
含硫黄化合物としては、ジメチルスルホキシド等が挙げられる。
他の液状媒体は、１種を単独で用いてもよく、２種以上を組み合わせて用いてもよい。
【００６０】
シリカ前駆体（Ａ）におけるアルコキシシラン等の加水分解に水が必要となるため、加水分解後に液状媒体の置換を行わない限り、液状媒体（Ｂ）は液状媒体（Ｂ１）として少なくとも水を含む。
この場合、液状媒体（Ｂ）は、水のみであってもよく、水と他の液体との混合液であってもよい。他の液体としては、水以外の液状媒体（Ｂ１）でもよく、他の液状媒体でもよく、たとえば、アルコール類、ケトン類、エーテル類、セロソルブ類、エステル類、グリコールエーテル類、含窒素化合物、含硫黄化合物等が挙げられる。これらのうち、シリカ前駆体（Ａ）の溶媒としては、アルコール類が好ましく、メタノール、エタノール、イソプロピルアルコール、ブタノールが特に好ましい。
【００６１】
（粒子（Ｃ））
粒子（Ｃ）は、単独で、またはシリカ前駆体（Ａ）に由来するマトリックスとともに、防眩膜を構成する。
塗料組成物が、シリカ前駆体（Ａ）を含まず、粒子（Ｃ）を含む場合、粒子（Ｃ）の平均粒子径は３０ｎｍ以下であることが好ましい。
粒子（Ｃ）としては、鱗片状粒子（Ｃ１）、鱗片状粒子（Ｃ１）以外の他の粒子（Ｃ２）等が挙げられる。
【００６２】
鱗片状粒子（Ｃ１）：
鱗片状粒子（Ｃ１）の平均アスペクト比は、５０〜６５０が好ましく、１００〜３５０がより好ましく、１７０〜２４０がさらに好ましい。鱗片状粒子（Ｃ１）の平均アスペクト比が５０以上であれば、膜厚が厚くても防眩膜のクラックや膜剥がれが充分に抑えられる。鱗片状粒子（Ｃ１）の平均アスペクト比が６５０以下であれば、塗料組成物中における分散安定性が良好となる。
【００６３】
鱗片状粒子（Ｃ１）の平均粒子径は、０．０８〜０．４２μｍが好ましく、０．１７〜０．２１μｍがより好ましい。鱗片状粒子（Ｃ１）の平均粒子径が０．０８μｍ以上であれば、膜厚が厚くても防眩膜のクラックや膜剥がれが充分に抑えられる。鱗片状粒子（Ｃ１）の平均粒子径が０．４２μｍ以下であれば、塗料組成物中における分散安定性が良好となる。
【００６４】
鱗片状粒子（Ｃ１）としては、鱗片状シリカ粒子、鱗片状アルミナ粒子、鱗片状チタニア、鱗片状ジルコニア等が挙げられ、膜の屈折率上昇を抑え、反射率を下げることができる点から、鱗片状シリカ粒子が好ましい。
【００６５】
鱗片状シリカ粒子は、薄片状のシリカ１次粒子、または複数枚の薄片状のシリカ１次粒子が、互いに面間が平行的に配向し重なって形成されるシリカ２次粒子である。シリカ２次粒子は、通常、積層構造の粒子形態を有する。
鱗片状シリカ粒子は、シリカ１次粒子およびシリカ２次粒子のいずれか一方のみであってもよく、両方であってもよい。
【００６６】
シリカ１次粒子の厚さは、０．００１〜０．１μｍが好ましい。シリカ１次粒子の厚さが前記範囲内であれば、互いに面間が平行的に配向して１枚または複数枚重なった鱗片状のシリカ２次粒子を形成できる。
シリカ１次粒子の厚さに対する最小長さの比（最小長さ／厚さ）は、２以上が好ましく、５以上がより好ましく、１０以上がさらに好ましい。
【００６７】
シリカ２次粒子の厚さは、０．００１〜３μｍが好ましく、０．００５〜２μｍがより好ましい。
シリカ２次粒子の厚さに対する最小長さの比（最小長さ／厚さ）は、２以上が好ましく、５以上がより好ましく、１０以上がさらに好ましい。
シリカ２次粒子は、融着することなく互いに独立に存在していることが好ましい。
【００６８】
鱗片状シリカ粒子のＳｉＯ２純度は、９５質量％以上が好ましく、９９質量％以上がより好ましい。
塗料組成物の調製には、複数の鱗片状シリカ粒子の集合体である粉体、または該粉体を液状媒体に分散させた分散体が用いられる。分散体中のシリカ濃度は、１〜８０質量％が好ましい。
【００６９】
粉体または分散体には、鱗片状シリカ粒子だけでなく、鱗片状シリカ粒子の製造時に発生する不定形シリカ粒子が含まれることがある。鱗片状シリカ粒子は、たとえば、鱗片状シリカ粒子が凝集して不規則に重なり合って形成される間隙を有する凝集体形状のシリカ３次粒子（以下、シリカ凝集体とも記す。）を解砕、分散化することによって得られる。不定形シリカ粒子は、シリカ凝集体がある程度微粒化された状態であるが、個々の鱗片状シリカ粒子まで微粒化されていない状態のものであり、複数の鱗片状シリカ粒子が塊を形成する形状である。不定形シリカ粒子を含むと、形成される防眩膜の緻密性が低下してクラックや膜剥がれが発生しやすくなるおそれがある。そのため、粉体または分散体における不定形シリカ粒子の含有量は、少ないほど好ましい。
不定形シリカ粒子およびシリカ凝集体は、いずれも、ＴＥＭ観察において黒色状に観察される。一方、薄片状のシリカ１次粒子またはシリカ２次粒子は、ＴＥＭ観察において透明または半透明状に観察される。
【００７０】
鱗片状シリカ粒子は、市販のものを用いてもよく、製造したものを用いてもよい。
鱗片状シリカ粒子としては、特開２０１４−９４８４５号公報に記載の製造方法によって製造されたものが好ましい。該製造方法は、鱗片状シリカ粒子が凝集したシリカ凝集体を含むシリカ粉体をｐＨ２以下で酸処理する工程と、酸処理したシリカ粉体をｐＨ８以上でアルカリ処理し、シリカ凝集体を解膠する工程と、アルカリ処理したシリカ粉体を湿式解砕し、鱗片状シリカ粒子を得る工程とを有する。該製造方法によれば、公知の製造方法（たとえば、特許第４０６３４６４号公報に記載の方法）に比べて、製造工程での不定形シリカ粒子の発生が抑えられ、不定形シリカ粒子の含有量の少ない粉体または分散体を得ることができる。
【００７１】
粒子（Ｃ２）：
鱗片状粒子（Ｃ１）以外の他の粒子（Ｃ２）としては、金属酸化物粒子、金属粒子、顔料系粒子、樹脂粒子等が挙げられる。
【００７２】
金属酸化物粒子の材料としては、Ａｌ２Ｏ３、ＳｉＯ２、ＳｎＯ２、ＴｉＯ２、ＺｒＯ２、ＺｎＯ、ＣｅＯ２、Ｓｂ含有ＳｎＯＸ（ＡＴＯ）、Ｓｎ含有Ｉｎ２Ｏ３（ＩＴＯ）、ＲｕＯ２等が挙げられる。金属酸化物粒子の材料としては、本発明の防眩膜において好ましく使用されるマトリックスがシリカであるため、この場合、屈折率がマトリックスと同じＳｉＯ２が好ましい。
金属粒子の材料としては、金属（Ａｇ、Ｒｕ等）、合金（ＡｇＰｄ、ＲｕＡｕ等）等が挙げられる。
顔料系粒子としては、無機顔料（チタンブラック、カーボンブラック等）、有機顔料が挙げられる。
樹脂粒子の材料としては、アクリル樹脂、ポリスチレン、メラニン樹脂等が挙げられる。
【００７３】
粒子（Ｃ２）の形状としては、球状、楕円状、針状、板状、棒状、円すい状、円柱状、立方体状、長方体状、ダイヤモンド状、星状、不定形状、あるいはこれらの形状の組み合わせ等が挙げられる。他の粒子は、各粒子が独立した状態で存在していてもよく、各粒子が鎖状に連結していてもよく、各粒子が凝集していてもよい。
粒子（Ｃ２）は、中実粒子でもよく、中空粒子でもよく、多孔質粒子等の穴あき粒子でもよい。
【００７４】
粒子（Ｃ２）としては、球状シリカ粒子、棒状シリカ粒子、針状シリカ粒子等のシリカ粒子（ただし鱗片状シリカ粒子を除く。）が好ましい。中でも、透光性構造体１のヘイズが充分に高くなり、かつ防眩膜５の表面における６０゜鏡面光沢度が充分に低くなり、その結果、防眩効果が充分に発揮される点から、球状シリカ粒子が好ましく、多孔質球状シリカ粒子がより好ましい。
【００７５】
粒子（Ｃ２）の平均粒子径は、０．３〜２μｍが好ましく、０．５〜１．５μｍがより好ましい。粒子（Ｃ２）の平均粒子径が０．３μｍ以上であれば、防眩効果が充分に発揮される。粒子（Ｃ２）の平均粒子径が２μｍ以下であれば、塗料組成物中における分散安定性が良好となる。
【００７６】
多孔質球状シリカ粒子のＢＥＴ比表面積は、２００〜３００ｍ２／ｇが好ましい。
多孔質球状シリカ粒子の細孔容積は、０．５〜１．５ｃｍ３／ｇが好ましい。
多孔質球状シリカ粒子の市販品としては、日産化学工業社製のライトスター（登録商標）シリーズが挙げられる。
【００７７】
粒子（Ｃ）は、１種を単独で用いてもよく、２種以上を併用してもよい。
粒子（Ｃ）は、鱗片状粒子（Ｃ１）を含むことが好ましく、さらに粒子（Ｃ２）を含んでもよい。鱗片状粒子（Ｃ１）を含むことで、防眩膜５のヘイズが高まり、より優れた防眩性能が得られる。また、粒子（Ｃ２）に比べて、鱗片状粒子（Ｃ１）を含ませた場合、防眩膜５の膜厚を厚くしたときにクラックや膜剥がれが生じにくい。
【００７８】
（バインダ（Ｄ））
バインダ（Ｄ）（ただしシリカ前駆体（Ａ）を除く。）としては、液体媒体（Ｂ）に溶解または分散する無機物や樹脂等が挙げられる。
無機物としては、たとえばシリカ以外の金属酸化物前駆体（金属：チタン、ジルコニウム、等）が挙げられる。
樹脂としては、熱可塑性樹脂、熱硬化性樹脂、紫外線硬化性樹脂等が挙げられる。
【００７９】
（添加剤（Ｅ））
添加剤（Ｅ）としては、たとえば、極性基を有する有機化合物（Ｅ１）、紫外線吸収剤、赤外線反射剤、赤外線吸収剤、反射防止剤、レベリング性向上のための界面活性剤、耐久性向上のための金属化合物等が挙げられる。
【００８０】
塗料組成物が粒子（Ｃ）を含有する場合、塗料組成物に極性基を有する有機化合物（Ｅ１）を含ませることによって、塗料組成物中における静電気力による粒子（Ｃ）の凝集を抑制できる。
極性基を有する有機化合物（Ｅ１）としては、粒子（Ｃ）の凝集抑制効果の点から、分子中に水酸基および／またはカルボニル基を有するものが好ましく、分子中に水酸基、アルデヒド基（−ＣＨＯ）、ケトン（−Ｃ（＝Ｏ）−）、エステル結合（−Ｃ（＝Ｏ）Ｏ−）、カルボキシ基（−ＣＯＯＨ）からなる群から選ばれる１種以上を有するものがより好ましく、分子中にカルボキシ基、水酸基、アルデヒド基およびケトンからなる群から選ばれる１種以上を有するものがさらに好ましい。
【００８１】
極性基を有する有機化合物（Ｅ１）としては、不飽和カルボン酸重合体、セルロース誘導体、有機酸（ただし、不飽和カルボン酸重合体を除く。）、テルペン化合物等が挙げられる。有機化合物（Ｅ１）は、１種を単独で用いてもよく、２種以上を併用してもよい。
【００８２】
不飽和カルボン酸重合体としては、ポリアクリル酸が挙げられる。
セルロース誘導体としては、ポリヒドロキシアルキルセルロースが挙げられる。
有機酸（ただし、不飽和カルボン酸重合体を除く。）としては、ギ酸、しゅう酸、モノクロル酢酸、ジクロルム酢酸、トリクロル酢酸、クエン酸、酒石酸、マレイン酸等が挙げられる。
なお、アルコキシシラン等の加水分解に触媒として有機酸を用いた場合、該有機酸も有機化合物（Ｅ１）としての有機酸に含まれる。
【００８３】
テルペンとは、イソプレン（Ｃ５Ｈ８）を構成単位とする（Ｃ５Ｈ８）ｎ（ただし、ｎは１以上の整数である。）の組成の炭化水素を意味する。テルペン化合物とは、テルペンから誘導される官能基を有するテルペン類を意味する。テルペン化合物は、不飽和度を異にするものも包含する。
なお、テルペン化合物には液状媒体として機能するものもあるが、「イソプレンを構成単位とする（Ｃ５Ｈ８）ｎの組成の炭化水素」であるものは、テルペン誘導体に該当し、液状媒体には該当しないものとする。
テルペン誘導体としては、テルペンアルコール（α−テルピネオール、テルピネン４−オール、Ｌ−メントール、（±）シトロネロール、ミルテノール、ボルネオール、ネロール、ファルネソール、フィトール等）、テルペンアルデヒド（シトラール、β−シクロシトラール、ペリラアルデヒド等）、テルペンケトン（（±）しょうのう、β−ヨノン等）、テルペンカルボン酸（シトロネル酸、アビエチン酸等）、テルペンエステル（酢酸テルピニル、酢酸メンチル等）等が挙げられる。
【００８４】
レベリング性向上のための界面活性剤としては、シリコーンオイル系、アクリル系等が挙げられる。
耐久性向上のための金属化合物としては、ジルコニウムキレート化合物、チタンキレート化合物、アルミニウムキレート化合物等が好ましい。ジルコニウムキレート化合物としては、ジルコニウムテトラアセチルアセトナート、ジルコニウムトリブトキシステアレート等が挙げられる。
【００８５】
（組成）
塗料組成物として、シリカ前駆体（Ａ）および粒子（Ｃ）を含む場合、塗料組成物中のシリカ前駆体（Ａ）と粒子（Ｃ）との合計の含有量は、塗料組成物中の固形分（１００質量％）（ただし、シリカ前駆体（Ａ）はＳｉＯ２換算とする。）のうち、３０〜１００質量％が好ましく、４０〜１００質量％がより好ましい。シリカ前駆体（Ａ）と粒子（Ｃ）との合計の含有量が前記範囲の下限値以上であれば、防眩膜の透光性基材３との密着性に優れる。シリカ前駆体（Ａ）と粒子（Ｃ）との合計の含有量が前記範囲の上限値以下であれば、防眩膜５のクラックや膜はがれが抑えられる。
【００８６】
塗料組成物がシリカ前駆体（Ａ）を含む場合、塗料組成物中のシリカ前駆体（Ａ）（ＳｉＯ２換算）の含有量は、塗料組成物中の固形分（１００質量％）（ただし、シリカ前駆体（Ａ）はＳｉＯ２換算とする。）のうち、３５〜９５質量％が好ましく、５０〜９０質量％がより好ましい。シリカ前駆体（Ａ）の含有量が前記範囲の下限値以上であれば、防眩膜の透光性基材３との充分な密着強度が得られる。シリカ前駆体（Ａ）の含有量が前記範囲の上限値以下であれば、膜厚が厚くても防眩膜５のクラックや膜剥がれが充分に抑えられる。
【００８７】
塗料組成物がシリカ前駆体（Ａ）を含み、かつシリカ前駆体（Ａ）がシラン化合物（Ａ１）およびその加水分解縮合物のいずれか一方または両方を含む場合、シリカ前駆体（Ａ）中のシラン化合物（Ａ１）およびその加水分解縮合物の割合は、シリカ前駆体（Ａ）のＳｉＯ２換算固形分（１００質量％）に対し、５〜１００質量％が好ましい。シラン化合物（Ａ１）およびその加水分解縮合物の割合が前記範囲の下限値以上であれば、膜厚が厚くても防眩膜５のクラックや膜剥がれが充分に抑えられる。
【００８８】
塗料組成物がシリカ前駆体（Ａ）を含み、かつシリカ前駆体（Ａ）がテトラアルコキシシランおよびその加水分解縮合物のいずれか一方または両方を含む場合、シリカ前駆体（Ａ）中のテトラアルコキシシランおよびその加水分解縮合物のいずれか一方または両方の割合は、シリカ前駆体（Ａ）のＳｉＯ２換算固形分（１００質量％）に対し６０〜１００質量％が好ましい。テトラアルコキシシランおよびその加水分解縮合物のいずれか一方または両方の割合が前記範囲の下限値以上であれば、防眩膜５の耐摩耗強度がより優れる。
【００８９】
シリカ前駆体（Ａ）が、シラン化合物（Ａ１）およびその加水分解縮合物のいずれか一方または両方と、テトラアルコキシシランおよびその加水分解縮合物のいずれか一方または両方とを含む場合、シリカ前駆体（Ａ）のＳｉＯ２換算固形分（１００質量％）に対し、シラン化合物（Ａ１）およびその加水分解縮合物のいずれか一方または両方の割合が０質量％超５０質量％以下（より好ましくは０質量％超３０質量％以下）で、テトラアルコキシシランおよびその加水分解縮合物のいずれか一方または両方の割合が５０質量％以上１００質量％未満（より好ましくは７０質量％以上１００質量％未満）であることが好ましい。
【００９０】
塗料組成物中の液状媒体（Ｂ）の含有量は、塗料組成物の固形分濃度に応じた量とされる。
塗料組成物の固形分濃度は、塗料組成物の全量（１００質量％）のうち、１〜８質量％が好ましく、２〜６質量％がより好ましい。固形分濃度が前記範囲の下限値以上であれば、塗料組成物の液量を少なくできる。固形分濃度が前記範囲の上限値以下であれば、防眩膜の膜厚の均一性が向上する。
塗料組成物の固形分濃度は、塗料組成物中の、液状媒体（Ｂ）以外の全成分の含有量の合計である。ただし、シリカ前駆体（Ａ）の含有量は、ＳｉＯ２換算である。
【００９１】
塗料組成物中の沸点１５０℃以下の液状媒体（Ｂ１）の含有量は、液状媒体（Ｂ）の全量に対して８６質量％以上である。液状媒体（Ｂ１）を８６質量％以上の割合で含むことにより、塗料組成物を、回転霧化頭を備える静電塗装ガンを備える静電塗装装置を用いて透光性基材上に塗布し、焼成したときに、より好ましい性能を有する防眩膜が形成される。液状媒体（Ｂ１）の割合が８６質量％未満であると、溶媒揮発乾燥前に平滑化するため凹凸構造が形成できず、焼成後の膜が防眩膜とはならないおそれがある。
液状媒体（Ｂ１）の含有量は、液状媒体（Ｂ）の全量に対して９０質量％以上が好ましい。液状媒体（Ｂ１）の含有量は、液状媒体（Ｂ）の全量に対して１００質量％であっても構わない。
【００９２】
塗料組成物が粒子（Ｃ）を含む場合、粒子（Ｃ）の含有量は、塗料組成物中の固形分（１００質量％）（ただし、シリカ前駆体（Ａ）はＳｉＯ２換算とする。）のうち、３〜４０質量％が好ましく、５〜３０質量％がより好ましい。粒子（Ｃ）の含有量が前記範囲の下限値以上であれば、透光性構造体のヘイズが充分に高くなり、かつ防眩膜の表面における６０°鏡面光沢度が充分に低くなることから、防眩効果が充分に発揮される。粒子（Ｃ）の含有量が前記範囲の上限値以下であれば、充分な耐摩耗強度が得られる。
【００９３】
塗料組成物が粒子（Ｃ）を含み、かつ粒子（Ｃ）が鱗片状粒子（Ｃ１）を含む場合、鱗片状粒子（Ｃ１）の含有量は、粒子（Ｃ）の全量（１００質量％）のうち、２０質量％以上が好ましく、３０質量％以上がより好ましい。上限は特に限定されず、１００質量％であってもよい。鱗片状粒子（Ｃ１）の割合が前記の下限値以上であれば、防眩効果がより優れたものとなる。また、膜厚が厚くても防眩膜のクラックや膜剥がれが充分に抑えられる。
【００９４】
（粘度）
塗料組成物の塗布温度における粘度（以下、「液粘度」ともいう。）は、０．００３Ｐａ・ｓ以下（３ｍＰａ・ｓ以下）であることが好ましく、０．００１〜０．００３Ｐａ・ｓが特に好ましい。液粘度が前記の上限値以下であれば、塗料組成物を噴霧したときに形成される液滴がより微細になり、所望の表面形状の防眩膜が形成されやすい。液粘度が前記の下限値以上であれば、防眩膜の表面凹凸形状が均一となる。
塗料組成物の粘度は、Ｂ型粘度計により測定される値である。
【００９５】
（調製方法）
塗料組成物は、たとえば、シラン前駆体（Ａ）が液体媒体（Ｂ）に溶解した溶液を調製し、必要に応じて追加の液状媒体（Ｂ）、粒子（Ｃ）の分散液等を混合することによって調製できる。
粒子（Ｃ）が鱗片状粒子（Ｃ１）を含み、シリカ前駆体（Ａ）がテトラアルコキシシランの加水分解縮合物を含む場合は、所望の性能を有する防眩膜を高いレベルで再現性よく製造できる点から、テトラアルコキシシランの溶液、またはテトラアルコキシシランおよびその加水分解縮合物の混合物の溶液と、鱗片状粒子（Ｃ１）の分散液とを混合した後、鱗片状粒子（Ｃ１）の存在下でテトラアルコキシシランを加水分解し、縮合させることが好ましい。
【００９６】
〔塗布工程〕
透光性基材上への前記塗料組成物の塗布は、回転霧化頭を備える静電塗装ガンを備える静電塗装装置を用いて、前記塗料組成物を帯電させ噴霧することにより行われる。これにより、透光性基材上に、前記塗料組成物の塗膜が形成される。
【００９７】
（静電塗装装置）
図４は、静電塗装装置の一例を示す概略図である。
静電塗装装置１０は、コーティングブース１１と、チェーンコンベア１２と、複数の静電塗装ガン１７と、高電圧発生装置１８と、排気ボックス２０とを具備する。
チェーンコンベア１２は、コーティングブース１１を貫通し、導電性基板２１およびこの上に載せられた透光性基材３を所定方向に搬送するようになっている。
複数の静電塗装ガン１７は、チェーンコンベア１２の上方のコーティングブース１１内に、透光性基材３の搬送方向に交差する方向に並んで配置され、それぞれに高電圧ケーブル１３、塗料組成物の供給ライン１４、塗料組成物の回収ライン１５、および２系統のエアの供給ライン１６ａ、１６ｂが接続されている。
高電圧発生装置１８は、高電圧ケーブル１３を介して静電塗装ガン１７に接続され、かつ接地されている。
排気ボックス２０は、静電塗装ガン１７およびチェーンコンベア１２の下方に配置され、排気ダクト１９が接続されている。
【００９８】
静電塗装ガン１７は、ノズルセットフレーム（図示略）に固定されている。ノズルセットフレームによって、静電塗装ガン１７のノズル先端から透光性基材３までの距離、透光性基材３に対する静電塗装ガン１７の角度、透光性基材３の搬送方向に対する複数の静電塗装ガン１７が並ぶ方向等を調整できるようになっている。
静電塗装ガン１７のノズル先端部および塗料組成物の供給ライン１４、および回収ライン１５には高電圧が印加されるため、静電塗装ガン１７、供給ライン１４、および回収ライン１５と、金属からなる部分（たとえば、ノズルセットフレーム、コーティングブース１１の側壁貫通部分等の金属部分）との接続部分は、樹脂等で絶縁処理されている。
【００９９】
チェーンコンベア１２は、複数のプラスチックチェーンからなる、複数のプラスチックチェーンの一部は導電性プラスチックチェーンである。導電性プラスチックチェーンは、プラスチックチェーンを嵌め込む金属チェーン（図示略）およびその駆動モータ（図示略）の接地ケーブル（図示略）を介して、接地されている。
【０１００】
導電性基板２１は、その上に載せられる透光性基材３を、チェーンコンベア１２の導電性プラスチックチェーン、金属チェーンおよび駆動モータの接地ケーブルを介して充分に接地するために用いられる。透光性基材３が充分に接地されることで、塗料組成物が均一に透光性基材３上に付着する。
導電性基板２１としては、透光性基材３の温度降下を抑制し、かつ温度分布を均一化できることから、金属メッシュトレイが好ましい。
【０１０１】
（静電塗装ガン）
図５は、静電塗装ガン１７の断面模式図である。図６は、静電塗装ガン１７を前方から見た正面模式図である。
静電塗装ガン１７は、ガン本体３０と、回転霧化頭４０とを備える。回転霧化頭４０は、ガン本体３０の前端部に、軸線を前後方向に向けて配置されている。
静電塗装ガン１７においては、回転霧化頭４０を回転駆動することにより、回転霧化頭４０に供給された塗料組成物を遠心力により霧化して放出（すなわち、噴霧）するようになっている。
なお、静電塗装ガン１７の説明において、前方、前端等における「前」は、塗料組成物の噴霧方向を示し、その反対方向が後方である。図５、６中の下方が、静電塗装ガン１７中の前方である。
【０１０２】
ガン本体３０内には、回転霧化頭４０と同軸上に、塗料供給管３１が固定して収容されている。
ガン本体３０内には、図示しないエアタービンモータが設けられ、このエアタービンモータには回転軸３２が設けられている。また、エアタービンモータには、２系統のエアの供給ライン１６ａ、１６ｂのうちの１系統（たとえば、供給ライン１６ａ）が接続され、供給ライン１６ａからのエア圧によって回転軸３２の回転数を制御できるようになっている。回転軸３２は、回転霧化頭４０と同軸上に、塗料供給管３１を包囲するように配置されている。
なお、ここでは回転軸３２の回転駆動手段としてエアタービンモータを用いる例を示したが、エアタービンモータ以外の回転駆動手段を用いてもよい。
【０１０３】
ガン本体３０には、シェービングエア（シェーピングエアともいう。）の吹出口３３が複数形成され、複数の吹出口３３それぞれにシェービングエアを供給するためのエア供給路３５が形成されている。また、エア供給路３５には、２系統のエアの供給ライン１６ａ、１６ｂのうちの１系統（たとえば、供給ライン１６ｂ）が接続され、エア（シェービングエア）を、エア供給路３５を介して吹出口３３に供給できるようになっている。
複数の吹出口３３は、静電塗装ガン１７の正面視において、軸心を中心とする同心円上に等間隔で開口するように形成されている。また、複数の吹出口３３は、静電塗装ガン１７の側面視において、静電塗装ガン１７の前方に向かって次第に軸心から離れるように形成されている。
【０１０４】
回転霧化頭４０は、第１部品４１と、第２部品４２とを備える。第１部品４１および第２部品４２はそれぞれ筒状である。
第１部品４１は、軸取付部４３と、軸取付部４３から前方に延出した形態の保持部４４と、保持部４４から前方に延出した形態の周壁４５と、周壁４５から前方へ延出した形態の拡径部４７と、周壁４５と拡径部４７の境界位置において第１部品４１の中心孔を前後に区画する形態の前面壁４９とが一体に形成されたものである。
【０１０５】
保持部４４は、第２部品４２を第１部品４１に対して同軸状に保持するものである。
周壁４５の内周面は、回転霧化頭４０の軸線方向における全領域に亘り、前方に向かって次第に拡径するテーパ状の誘導面４６となっている。
拡径部４７は、前方に向かってカップ状に拡径した形態であり、拡径部４７の前面は、前方に向かって次第に拡径した形態の拡散面４８となっている。
拡径部４７の拡散面４８の外周縁４８ａには、全周にわたって、塗料組成物の微粒化のための微細な切り込みが多数、略等間隔に設けられている。
前面壁４９には、前面壁４９の外周縁を前後に貫通した形態の流出孔５０が形成されている。流出孔５０は、円形をなし、周方向において等角度ピッチで複数形成されている。また、流出孔５０の貫通方向は、周壁４５の誘導面４６の傾斜方向と平行である。
前面壁４９の後面のうち中央部分は、後方に向かって突出した円錐状となっている。また、この中央部分には、前面壁４９の前面の中心部から後方に延び、途中で３つに分岐して円錐状の部分の周面上に開口する貫通孔５３が形成されている。
【０１０６】
第２部品４２は、筒状部５１と後面壁５２とを一体に形成したものである。後面壁５２は、筒状部５１の前端部に配置されている。後面壁５２の中央には、円形の貫通孔が形成されており、塗料供給管３１の前端部を挿入できるようになっている。
回転霧化頭４０においては、前面壁４９、周壁４５及び後面壁５２によって囲まれた空間が貯留室Ｓとされている。この貯留室Ｓは、複数の流出孔５０を介して拡散面４８に連通している。
静電塗装ガン１７においては、塗料供給管３１の前端の吐出口３１ａが貯留室Ｓ内に開口するように、塗料供給管３１の前端部が後面壁５２の中央の貫通孔に挿入されている。これにより、塗料供給管３１を介して塗料組成物を貯留室Ｓ内に供給できるようになっている。
【０１０７】
なお、静電塗装装置および静電塗装ガンは、図示例のものに限定はされない。静電塗装装置は、回転霧化頭を備える静電塗装ガンを備えるものであれば、公知の静電塗装装置を採用できる。静電塗装ガンは、回転霧化頭を備えるものであれば、公知の静電塗装ガンを採用できる。
【０１０８】
（塗布方法）
静電塗装装置１０においては、下記のようにして透光性基材３上に塗料組成物が塗布される。
透光性基材３を、導電性基板２１上に設置する。また、高電圧発生装置１８によって、静電塗装ガン１７に高電圧を印加する。同時に、塗料組成物の供給ライン１４から塗料組成物を静電塗装ガン１７に供給するとともに、２系統のエアの供給ライン１６ａ、１６ｂそれぞれからエアを静電塗装ガン１７に供給する。
エアの供給ライン１６ｂから供給されるエアは、ガン本体３０内のエア供給路３５にエアが供給され、シェービングエアとして吹出口３３の開口から吹き出される。
エアの供給ライン１６ａから供給されるエアは、ガン本体３０内のエアタービンモータを駆動させ、回転軸３２を回転させる。これにより、塗料組成物の供給ライン１４から塗料供給管３１を通して貯留室Ｓ内に供給された塗料組成物が、遠心力により周壁４５の誘導面４６に沿って前方へ移動し、流出孔５０を通過して拡散面４８へ供給される。塗料組成物の一部は、中央部分の貫通孔５３を通過して拡散面４８へ供給される。ここで、周壁４５の誘導面４６は、流出孔５０に向かって拡径したテーパ状をなすので、貯留室Ｓ内の塗料組成物は、遠心力により、貯留室Ｓ内に残留することなく確実に流出孔５０に到達する。
そして、拡散面４８に供給された塗料組成物は、遠心力により拡散面４８に沿って拡散されながら外周縁４８ａ側へ移動し、拡散面４８に塗料組成物の液膜を形成し、拡径部４７の拡散面４８の外周縁４８ａにおいて微粒化され、液滴となって放射状に飛散する。
回転霧化頭４０から飛散した塗料組成物の液滴は、シェービングエアの流れによって透光性基材３方向に導かれる。また、前記液滴は、マイナス電荷を帯びており、接地された透光性基材３に向かって静電引力によって引き寄せられる。そのため、透光性基材３の表面に効率よく付着する。
【０１０９】
静電塗装ガン１７から噴霧されなかった一部の塗料組成物は、塗料組成物の回収ライン１５を通って塗料組成物タンク（図示略）に回収される。また、静電塗装ガン１７から噴霧され、透光性基材３に付着しなかった一部の塗料組成物は、排気ボックス２０に吸引され、排気ダクト１９を通って回収される。
【０１１０】
透光性基材３の表面温度は、６０℃以下が好ましく、１５〜５０℃が好ましく、２０〜４０℃がより好ましい。透光性基材３の表面温度が前記範囲の下限値以上であれば、塗料組成物の液状媒体（Ｂ）がすばやく蒸発するため、充分な凸凹を形成しやすい。透光性基材３の表面温度が前記範囲の上限値以下であれば、透光性基材３と防眩膜５との密着性が良好となる。
静電塗装ガン１７から噴霧される塗料組成物の温度（塗布温度）、コーティングブース１１内の温度の好ましい範囲も上記と同様である。
【０１１１】
透光性基材３の搬送速度は、０．６〜２０．０ｍ／分が好ましく、１．５〜１５．０ｍ／分がより好ましい。透光性基材３の搬送速度が０．６ｍ／分以上であれば、生産性が向上する。透光性基材３の搬送速度が２０．０ｍ／分以下であれば、透光性基材３上に塗布される塗料組成物の膜厚を制御しやすい。
【０１１２】
透光性基材３の搬送回数、すなわち透光性基材３に静電塗装ガン１７の下を通過させて塗料組成物を塗布する回数は、所望のヘイズ、光沢度等に応じて適宜設定できる。防眩性の点では、１回以上が好ましく、２回以上がより好ましい。生産性の点では、１０回以下が好ましく、８回以下がより好ましい。
【０１１３】
静電塗装ガン１７の回転霧化頭４０の外周縁４８ａの直径（拡散面４８の最大径、以下「カップ径」ともいう。）Ｄｃは、５０ｍｍ以上が好ましく、５５〜９０ｍｍが好ましく、６０〜８０ｍｍが特に好ましい。カップ径が前記の下限値以上であれば、回転霧化頭４０の回転時の遠心力が大きく、回転霧化頭４０から飛散する塗料組成物の液滴がより微細になり、所望の表面形状の防眩膜が形成されやすい。カップ径が前記範囲の上限値以下であれば、安定的にカップを回転させることができる。
【０１１４】
静電塗装ガン１７のノズル先端（すなわち、塗料組成物の噴霧方向における回転霧化頭４０の前端）から透光性基材３までの距離（以下、ノズル高さともいう。）は、透光性基材３の幅、透光性基材３上に塗布される塗料組成物の膜厚等に応じて適宜調整される。通常は、１５０〜４５０ｍｍである。透光性基材３までの距離を近づけると塗布効率は高まるが、近づけ過ぎると放電を起こす可能性が高くなり安全上の問題が発生する。一方、透光性基材３までの距離が離れるにしたがって塗布領域は拡大するが、離れ過ぎると塗布効率の低下が問題となる。
【０１１５】
静電塗装ガン１７に印加される電圧は、透光性基材３上に塗布される塗料組成物の塗布量等に応じて適宜調整され、通常は、−３０ｋＶ〜−９０ｋＶの範囲である。電圧の絶対値が大きい方が塗着効率が高まる傾向にある。なお、液特性、塗布環境および塗布条件にもよるが、印加電圧がある程度の高さになると、塗布効率は飽和に達する。
【０１１６】
静電塗装ガン１７への塗料組成物の供給量（以下、コート液量ともいう。）は、透光性基材３上に塗布される塗料組成物の塗布量等に応じて適宜調整される。好ましくは、７０ｍＬ／分未満であり、より好ましくは１０〜５０ｍＬ／分である。コート液量が前記の上限値以下であれば、回転霧化頭４０から飛散する塗料組成物の液滴がより微細になり、所望の表面形状の防眩膜が形成されやすい。コート液量が前記の下限値以上であれば、面内ヘイズ率の分布が小さくなる。
【０１１７】
２系統のエアの供給ライン１６ａ、１６ｂそれぞれから静電塗装ガン１７に供給されるエアの圧力は、透光性基材３上に塗布される塗料組成物の塗布量等に応じて適宜調整され、通常は、０．０１ＭＰａ〜０．５ＭＰａである。
２系統のエアの供給ライン１６ａ、１６ｂそれぞれから静電塗装ガン１７に供給するエア圧によって、塗料組成物の塗布パターンを制御することができる。
塗料組成物の塗布パターンとは、静電塗装ガン１７から噴霧された塗料組成物の液滴によって透光性基材上に形成されるパターンを示す。
静電塗装ガン１７内のエアタービンモータに供給されるエアのエア圧を高くすると、回転軸３２の回転速度が上昇し、回転霧化頭４０の回転速度が上昇することにより、回転霧化頭４０から飛散する液滴の大きさが小さくなり、塗布パターンが大きくなる傾向を示す。
静電塗装ガン１７内のエア供給路３５に供給されるエアのエア圧を高くし、吹出口３３から吹き出されるエア（シェービングエア）のエア圧を高くすると、回転霧化頭４０から飛散する液滴の広がりが抑制され、塗布パターンが小さくなる傾向を示す。
【０１１８】
エアタービンモータに供給するエアのエア圧は、回転霧化頭４０の回転速度（以下、カップ回転数ともいう。）に応じて設定される。該エア圧が高いほど、カップ回転数が多くなる。
カップ回転数は、３０,０００ｒｐｍ以上が好ましく、３０,０００〜８０,０００ｒｐｍがより好ましく、３２,０００〜８０,０００ｒｐｍが特に好ましい。カップ回転数が前記範囲の下限値以上であれば、回転霧化頭４０から飛散する塗料組成物の液滴がより微細になり、所望の表面形状の防眩膜が形成されやすい。カップ回転数が前記範囲の上限値以下であれば、塗着効率に優れる。
カップ回転数は、静電塗装装置１０に付属の計測器（図示略）により測定できる。
【０１１９】
エア供給路３５に供給するエアのエア圧は、シェービングエアのエア圧（以下、シェーブ圧ともいう。）が０．０１〜０．３ＭＰａの範囲内となる圧力とすることが好ましい。シェーブ圧は、０．０１〜０．２５ＭＰａがより好ましく、０．０１〜０．２ＭＰａが特に好ましい。シェーブ圧が前記範囲の下限値以上であれば、液滴の飛散防止効果向上による塗着効率向上に優れる。シェーブ圧が前記範囲の上限値以下であれば、塗布幅を確保できる。
【０１２０】
〔焼成工程〕
焼成工程では、塗布工程で透光性基材上に形成された、塗料組成物の塗膜を焼成して防眩膜とする。
焼成は、塗料組成物を透光性基材に塗布する際に透光性基材を加熱することによって塗布と同時に行ってもよく、塗料組成物を透光性基材に塗布した後、塗膜を加熱することによって行ってもよい。
焼成温度は、３０℃以上が好ましく、たとえば透光性基材がガラスである場合は１００〜７５０℃がより好ましく、１５０〜５５０℃がさらに好ましい。
【０１２１】
以上説明した製造方法にあっては、所定の塗料組成物を、回転霧化頭を備える静電塗装ガンで噴霧することによって、防眩膜５として、表面に第一の凸部５ａと第二の凸部５ｂとを含む凹凸構造を有するものを形成できる。これは、塗料組成物の液滴が、従来汎用されているスプレー法（特に二流体ノズルを用いる方法）を適用した場合に比べて、緩やかな速度で透光性基材３上に付着し、また、液滴が付着した後、迅速に液状媒体（Ｂ）が揮発することで、液滴が透光性基材３上で広がりにくく、付着した時点の形状を充分に保った状態で成膜されるため（すなわち、液状媒体（Ｂ）の全体が除去される。また、シリカ前駆体（Ａ）を含む場合にはシリカ前駆体（Ａ）がマトリックスになる。）ためと考えられる。
また、前記製造方法にあっては、塗料組成物の粘度、塗布工程での塗布条件（カップ径、コート液量、カップ回転数等）、焼成工程の温度等によって、形成される防眩膜５の表面形状を制御できる。たとえば、塗料組成物の粘度が低いほど、またはカップ径が大きいほど、またはコート液量が少ないほど、またはカップ回転数が多いほど、塗料組成物を帯電させ噴霧したときに形成される液滴の大きさが小さくなる傾向がある。該液滴の大きさが小さいほど、第二の凸部５ｂの１μｍ２当たりの数が多くなる傾向がある。
【０１２２】
｛第二実施形態｝
図７は、本発明の透光性構造体の第二実施形態を示す模式断面図である。図８は、本実施形態の透光性構造体の表面形状を示す断面模式図である。
本実施形態の透光性構造体２は、透光性基材４を備える。透光性基材４は、第一の表面４Ａに凹凸構造を有し、前記凹凸構造は、第一の凸部４ａと第二の凸部４ｂとを含む。
透光性基材４の第一の表面４Ａは、透光性構造体２の表面を構成している。そのため、透光性構造体２は、表面に前記凹凸構造を有する。
【０１２３】
透光性基材４は、第一の表面に凹凸構造を有すること以外は、第一実施形態の透光性基材３と同様であり、好ましい態様も同様である。
また、透光性基材４の表面の凹凸構造は、第一実施形態の防眩膜５の表面の凹凸構造と同様であり、好ましい態様も同様である。
【０１２４】
透光性基材４の、凹凸構造を有する表面における６０゜鏡面光沢度は、９０％以下が好ましく、７０％以下がより好ましく、５０％以下がさらに好ましい。６０゜鏡面光沢度が前記の上限値以下であれば、防眩効果が充分に発揮される。
【０１２５】
透光性構造体２のヘイズは、１０％超７０％以下が好ましく、１０％超６０％以下がより好ましく、１０％超５０％以下が特に好ましい。ヘイズが前記範囲の下限値以上であれば、防眩性がより優れる。
【０１２６】
＜作用効果＞
透光性構造体２にあっては、第一の凸部４ａと第二の凸部４ｂとを含み、第二の凸部４ｂの数が１μｍ２あたり０．０００４〜１．２個である凹凸構造を表面に有するため、前述の透光性構造体１と同様に、防眩性に優れ、かつぎらつきが充分に抑制されている。
【０１２７】
＜透光性構造体の製造方法＞
透光性構造体２の製造方法としては、たとえば、前記凹凸構造を有さない透光性基材の表面を、２回以上、それぞれ異なる処理条件でエッチング処理することにより前記凹凸構造を形成する方法が挙げられる。
たとえば１回目のエッチング処理で第一の凸部を形成し、２回目のエッチング処理で第二の凸部を形成することで、前記の凹凸構造が形成される。
エッチング処理は、透光性基材の材質、求められるヘイズ等に応じて、公知の各種のエッチング方法を利用して行うことができる。２回目のエッチング処理のエッチング速度は、１回目のエッチング処理のエッチング速度よりも早いことが望ましい。
また、エッチング処理した透光性基材に防眩膜を形成しても、防眩膜を形成した透光性基材をエッチングしても良い。例えば、透光性基材をエッチング処理して第一の凸部を形成した後に、塗料組成物の塗布により第二の凸部を形成して前記の凹凸構造が形成される。
【０１２８】
たとえば、透光性基材がガラス基材である場合のエッチング方法としては、ガラス基材の表面にフッ素化剤を接触させる方法が挙げられる。フッ素化剤を接触させると、ガラス表面において、フッ素化剤がガラスの骨格構造であるＳｉＯ２と反応してＳｉＦ４（ガス）を生成し、骨格を失った残りの成分が珪フッ化物となってガラス表面が凹凸化される。フッ素化剤としては、たとえばフッ素単体（Ｆ２）、フッ化水素（ＨＦ）等が挙げられる。この方法では、形成される凹凸の形状を、使用するフッ素化剤の種類、フッ素化剤をガラス表面に接触させる時間、エッチング温度等によって調整できる。
フッ素化剤を接触させる以外のガラス基材のエッチング方法や、ガラス以外の材質の透光性基材の場合にも適用できるエッチング方法として、たとえばブラスト処理、イオンエッチング処理等が挙げられる。
【０１２９】
｛第三実施形態｝
図９は、本発明の透光性構造体の第三実施形態を示す模式断面図である。図１０は、本実施形態の透光性構造体の表面形状を示す断面模式図である。なお、以下に示す実施形態において、既出の実施形態に対応する構成要素には同一の符号を付してその詳細な説明を省略する。
本実施形態の透光性構造体６は、透光性基材３と、透光性基材３の第一の表面３Ａ上に形成された防眩膜５と、防眩膜５上に形成された撥水撥油層７と、を備える。
撥水撥油層７は、表面に凹凸構造を有し、前記凹凸構造は、第一の凸部７ａと、第二の凸部７ｂとを含む。
撥水撥油層７の表面は、透光性構造体６の表面を構成している。そのため、透光性構造体６は、表面に前記凹凸構造を有する。
【０１３０】
撥水撥油層７の表面の凹凸構造は、第一実施形態の防眩膜５の表面の凹凸構造と同様であり、好ましい態様も同様である。
防眩膜５の表面の凹凸構造と、撥水撥油層７の表面の凹凸構造とは、前記の規定を満たす限り、同一であってもよく異なっていてもよい。たとえば、第一の凸部５ａ、７ａそれぞれの平均直径（真円換算）および最大高さ、ならびに第二の凸部５ｂ、７ｂそれぞれの平均高さおよび１μｍ２あたりの数のいずれか１以上が異なっていてもよい。
撥水撥油層７の表面の凹凸は、図９に示すように、防眩膜５の表面の凹凸に追従していることが好ましい。この場合、撥水撥油層７の表面の凹凸構造は、防眩膜５の表面の凹凸構造に比べて、角や高低差の少ないものとなっていてもよい。たとえば、第二の凸部７ｂの平均高さが第二の凸部５ｂの平均高さよりも低くなっていてよい。
【０１３１】
撥水撥油層７は、撥水撥油性を有する層である。「撥水撥油性を有する」とは、水の接触角が９０度以上、オレイン酸の接触角が７０°以上であることを意味する。
接触角は、接触角計（たとえば、協和界面科学社製のＤＭ−７０１）を用い、２０±１０℃の範囲内の条件下、１μＬの液滴で測定する。撥水撥油層表面における異なる５ヶ所で測定を行い、その平均値を算出し、その値を撥水撥油層の接触角とする。
撥水撥油層７としては、たとえば撥水撥油剤を含む層が挙げられる。
撥水撥油剤としては、たとえばパーフルオロアルキル基含有化合物、パーフルオロポリエーテル基含有化合物等が挙げられる。
【０１３２】
撥水撥油層７の厚さは、２〜３０ｎｍが好ましく、５〜２０ｎｍがより好ましい。撥水撥油層７の厚さが前記範囲の下限値以上であれば、充分な撥水撥油性が発揮され、撥水撥油層７の表面での指すべり性が良好である。撥水撥油層７の厚さが前記範囲の下限値以上であれば、ムラ等が発生しにくく外観が良好である。
撥水撥油層７の厚さは、予め反射分光スペクトルを測定した反射防止膜を用意し、その上に撥水撥油層７の厚さを測定するサンプルと同条件下で撥水撥油層を形成した後の反射分光スペクトルと撥水撥油剤の屈折率から算出することにより求められる。
【０１３３】
撥水撥油層７の表面における６０゜鏡面光沢度は、９０％以下が好ましく、７０％以下がより好ましく、５０％以下がさらに好ましい。６０゜鏡面光沢度が前記の上限値以下であれば、防眩効果が充分に発揮される。
【０１３４】
透光性構造体６のヘイズは、１０％超７０％以下が好ましく、１０％超６０％以下がより好ましく、１０％超５０％以下が特に好ましい。ヘイズが前記範囲の下限値以上であれば、防眩性がより優れる。
【０１３５】
＜作用効果＞
透光性構造体６にあっては、第一の凸部７ａと第二の凸部７ｂとを含み、第二の凸部７ｂの数が１μｍ２あたり０．０００４〜１．２個である凹凸構造を表面に有するため、前述の透光性構造体１と同様に、防眩性に優れ、かつぎらつきが充分に抑制されている。
また、最表層に撥水撥油層７が配置されているため、指滑り性が良好である。指滑り性が良好であることは、たとえばタッチパネルの操作性の点で好ましい。
【０１３６】
＜透光性構造体の製造方法＞
透光性構造体６は、たとえば、第一実施形態で挙げた製造方法により透光性基材３の第一の表面３Ａ上に防眩膜５を形成し、この防眩膜５の表面を撥水撥油剤で処理して撥水撥油層７を形成することにより製造できる。
防眩膜５の表面を撥水撥油剤で処理すると、防眩膜５の表面に沿って撥水撥油層７が形成される。そのため、撥水撥油層７の表面は、若干の形状の変動は生じ得るが、防眩膜５の表面の凹凸構造に類似した形状の凹凸構造を有するものとなる。
【０１３７】
撥水撥油剤による処理方法としては、蒸着法、スプレーコーティング法、ディップコーティング法、スキージコーティング法、ワイプコーティング法、フローコーティング法等が挙げられる。成膜後に熱処理してもよい。熱処理条件としては、たとえば大気中、９０℃で１時間等が挙げられる。
【０１３８】
｛第四実施形態｝
図１１は、本発明の透光性構造体の第四実施形態を示す模式断面図である。図１２は、本実施形態の透光性構造体の表面形状を示す断面模式図である。
本実施形態の透光性構造体８は、透光性基材４と、透光性基材４の第一の表面４Ａ上に形成された撥水撥油層７と、を備える。
撥水撥油層７は、表面に凹凸構造を有し、前記凹凸構造は、第一の凸部７ａと、第二の凸部７ｂとを含む。
撥水撥油層７の表面は、透光性構造体８の表面を構成している。そのため、透光性構造体８は、表面に前記凹凸構造を有する。
【０１３９】
透光性構造体８において、透光性基材４の第一の表面４Ａの凹凸構造と、撥水撥油層７の表面の凹凸構造とは、同一であってもよく異なっていてもよい。たとえば第一の凸部４ａ、７ａそれぞれの平均直径（真円換算）および最大高さ、ならびに第二の凸部４ｂ、７ｂそれぞれの平均高さおよび１μｍ２あたりの数のいずれか１以上が異なっていてもよい。
撥水撥油層７の表面の凹凸は、図１２に示すように、透光性基材４の第一の表面４Ａの凹凸に追従していることが好ましい。この場合、撥水撥油層７の表面の凹凸構造は、透光性基材４の第一の表面４Ａの凹凸構造に比べて、角や高低差の少ないものとなっていてもよい。たとえば、第二の凸部７ｂの平均高さが第二の凸部４ｂの平均高さよりも低くなっていてよい。
【０１４０】
透光性基材４の第一の表面４Ａにおける６０゜鏡面光沢度は、９０％以下が好ましく、７０％以下がより好ましく、５０％以下がさらに好ましい。６０゜鏡面光沢度が前記の上限値以下であれば、防眩効果が充分に発揮される。
【０１４１】
透光性構造体８のヘイズは、１０％超７０％以下が好ましく、１０％超６０％以下がより好ましく、１０％超５０％以下が特に好ましい。ヘイズが前記範囲の下限値以上であれば、防眩性がより優れる。
【０１４２】
＜作用効果＞
透光性構造体８にあっては、第一の凸部７ａと第二の凸部７ｂとを含み、第二の凸部７ｂの数が１μｍ２あたり０．０００４〜１．２個である凹凸構造を表面に有するため、前述の透光性構造体６と同様に、防眩性に優れ、かつぎらつきが充分に抑制されている。また、最表層に撥水撥油層７が配置されているため、指滑り性が良好である。
【０１４３】
＜透光性構造体の製造方法＞
透光性構造体８は、たとえば、第二実施形態で挙げた製造方法により透光性基材４を製造し、透光性基材４の第一の表面４Ａを撥水撥油剤で処理して撥水撥油層７を形成することにより製造できる。
撥水撥油剤による処理方法としては、第三実施形態で挙げた方法が挙げられる。
【０１４４】
以上、第一実施形態〜第四実施形態を示して本発明の透光性構造体を説明したが、本発明はこれらの実施形態に限定されるものではない。上記実施形態における各構成及びそれらの組み合わせ等は一例であり、本発明の趣旨を逸脱しない範囲内で、構成の付加、省略、置換、およびその他の変更が可能である。
たとえば第一、第三実施形態では、透光性基材３の片面（第一の表面３Ａ）のみに防眩膜５が設けられた例を示したが、透光性基材３の両面に防眩膜５が設けられてもよい。また、防眩膜５は、透光性基材３の片面または両面の全面に設けられてもよく、部分的に設けられてもよい。
第二、第四実施形態では、透光性基材４の片面（第一の表面４Ａ）のみに凹凸構造が設けられた例を示したが、透光性基材４の両面に凹凸構造が設けられてもよい。また、凹凸構造は、透光性基材４の片面または両面の全面に設けられてもよく、部分的に設けられてもよい。
【０１４５】
｛用途｝
本発明の透光性構造体の用途としては、特に限定されない。具体例としては、車両用透明部品（ヘッドライトカバー、サイドミラー、フロント透明基板、サイド透明基板、リア透明基板、インスツルメントパネル表面等。）、メータ、建築窓、ショーウインドウ、ディスプレイ（ノート型パソコン、モニタ、ＬＣＤ、ＰＤＰ 、ＥＬＤ、ＣＲＴ、ＰＤＡ等）、ＬＣＤカラーフィルタ、タッチパネル用基板、ピックアップレンズ、光学レンズ、眼鏡レンズ、カメラ部品、ビデオ部品、ＣＣＤ用カバー基板、光ファイバ端面、プロジェクタ部品、複写機部品、太陽電池用透明基板（カバーガラス等。）、携帯電話窓、バックライトユニット部品（導光板、冷陰極管等。）、バックライトユニット部品液晶輝度向上フィルム（プリズム、半透過フィルム等。）、液晶輝度向上フィルム、有機ＥＬ発光素子部品、無機ＥＬ発光素子部品、蛍光体発光素子部品、光学フィルタ、光学部品の端面、照明ランプ、照明器具のカバー、増幅レーザ光源、反射防止フィルム、偏光フィルム、農業用フィルム等が挙げられる。
【０１４６】
本発明の透光性構造体の用途としては、高い水準で防眩性と低ぎらつき性が両立出来る点から、輸送機の内装物品が好ましく、車載物品がさらに好ましい。車載物品としては、画像表示装置を備える車載システム（カーナビゲーション、インストルメントパネル、ヘッドアップディスプレイ、ダッシュボード、センターコンソール、シフトノブ等）が好ましい。
【０１４７】
≪物品≫
本発明の物品は、前記透光性構造体を備える。
本発明の物品は、前記透光性構造体からなるものでもよく、前記透光性構造体以外の他の部材をさらに備えるものでもよい。
本発明の物品の例としては、前記で透光性構造体の用途として挙げたもの、それらのいずれか１種以上を備える装置、等が挙げられる。
装置としては、例えば画像表示装置およびこれを備えるシステム、照明装置およびこれを備えるシステム、太陽電池モジュール等が挙げられる。
【０１４８】
本発明の物品は、ヘイズ、光沢度、防眩性等の光学特性の点で、画像表示装置またはこれを備えるシステムであることが好ましい。
本発明の物品が画像表示装置である場合、該画像表示装置は、画像を表示する画像表示装置本体と、画像表示装置本体の視認側に設けられた本発明の透光性構造体とを具備する。
画像表示装置本体としては、液晶パネル、有機ＥＬ（エレクトロルミネッセンス）パネル、プラズマディスプレイパネル等が挙げられる。
透光性構造体は、画像表示装置本体の保護板として、画像表示装置本体に一体に設けられてもよく、各種フィルタとして、画像表示装置本体の視認側に配置されてもよい。
以上説明した画像表示装置またはこれを備えるシステムにあっては、本発明の透光性構造体が画像表示装置本体の視認側に設けられているため、視認性が良好である。
【実施例】
【０１４９】
以下、実施例を示して本発明を詳細に説明する。ただし、本発明は、以下の記載によっては限定されない。
後述する例１〜１２のうち、例１〜８、１３〜１７は実施例であり、例９〜１２は比較例である。
各例で使用した評価方法および材料を以下に示す。【０１５０】
＜評価方法＞
（液粘度測定）
英弘精機社製Ｂ型粘度計を用いて測定した。【０１５１】
（屈折率の測定方法）
旭硝子製ＦＬ１．１ｍｍガラス基板上に塗布液を用いてスピンコート法で厚さ１００ｎｍの平坦な膜を製膜し、製膜したガラス基板を空気中にて４５０℃で３０分焼成を行った。焼成したガラス基板およびガラス基板のみのサンプルにつきジェー・エー・ウーラム社製分光エリプソメトリーＭ−２０００ＤＩを用いて測定し、フィッティングにより膜の屈折率を算出し、屈折率を得た。【０１５２】
（表面形状測定）
透光性構造体の最表面（防眩膜側の表面または撥水撥油層側の表面）の表面形状は、キーエンス社製レーザ顕微鏡ＶＫ−Ｘ１００を用いて測定した（対物レンズは「×１００」を使用。観察領域：１０７×１４３μｍもしくは１０９×１４５μｍ、倍率：１０００倍）。
ここで、観察領域を２種類記載したのは、同じ×１００の規格の対物レンズを用いても、レンズの個体差により観察領域が異なるためである。測定結果は、観察領域内の最大、最小、および平均値で表されるため、わずかに観察領域が異なっても、×１００の対物レンズを選定すれば、結果にはほとんど違いは無い。測定モードは「表面形状」、測定品質は「標準（１０２４×７６８）」、ピッチは「０．０８μｍ」とした。【０１５３】
（表面形状解析）
表面形状測定で得られた表面形状のｘｙｚデータを、イメージメトロロジー社製画像処理ソフトウエアＳＰＩＰ（バージョン５．１．１１）を用いて解析し、以下の項目を算出した。
第一の凸部の最大高さ（Ｐ  ｔｏ  Ｖ）、
第一の凸部の平均直径（ベアリング高さ＋０．０５μｍの高さでの断面に存在する凸部切断面のうち、直径（真円換算）１０μｍ超の凸部切断面の直径（真円換算）の平均値）、
第二の凸部の平均直径（ベアリング高さ＋０．５μｍの高さの断面に存在する凸部切断面のうち、直径（真円換算）１〜１０μｍの凸部切断面の直径（真円換算）の平均値）、
第二の凸部の最大直径および最小直径（ベアリング高さ＋０．５μｍの高さでの断面に存在する直径（真円換算）１〜１０μｍの凸部切断面のうち、最も小さい凸部切断面の直径（真円換算）および最も大きい凸部切断面の直径（真円換算））、
観察領域（１０７×１４３μｍもしくは１０９×１４５μｍの範囲）における第二の凸部の数（ベアリング高さ＋０．５μｍの高さでの断面に存在する直径（真円換算）１μｍ超の凸部切断面の数）、
第二の凸部の密度（観察領域における第二の凸部の数を１μｍ２当たりの値に換算した値）、
第二の凸部の平均高さ（測定した領域内に存在する第二の凸部の高さをベアリング高さを基準として測定し、平均した値）。
詳細には、以下の手順で各項目を算出した。
第一の凸部の最大高さ（Ｐ  ｔｏ  Ｖ）の算出においては、傾き補正において、最頻値（モード）：「カスタム」、全体面補正法：「多項式面フィット法」、次数：「３」、Ｚオフセット法：「最小値をゼロとする」、を選択し、検出方法：「粒子検出」、とし、形状形成においては、「形状のホールを保存」をはずし、「形状輪郭をスムージング」を選択し、「フィルタ・サイズ」は、５１ポイントに設定した。フィルタリングにおいて「イメージ端の形状を含む」、を選択し、直径最小値を１０．０μｍに設定し、閾値レベルを上げていって、直径１０μｍ以上の形状が検出されなくなる閾値レベルを第一の凸部の最大高さ（Ｐ  ｔｏ  Ｖ）とした。
第一の凸部の平均直径の算出においては、傾き補正において、最頻値（モード）：「品質優先」、全体面補正法：「多項式面フィット法」、次数：「３」、Ｚオフセット法：「ベアリング高さをゼロとする」、を選択し、検出方法：「粒子検出」、とし、形状形成においては、「形状のホールを保存」をはずし、「形状輪郭をスムージング」を選択し、「フィルタ・サイズ」は、５１ポイントに設定した。閾値レベルは、０．０５μｍに設定し、フィルタリングにおいて「イメージ端の形状を含む」、を選択し、直径最小値を１０．０μｍに設定した。
第二の凸部の平均直径、第二の凸部の最大直径および最小直径、観察領域における第二の凸部の数および第二の凸部の平均高さの算出においては、傾き補正において、最頻値(モード)：「品質優先」、全体面補正法：「多項式面フィット法」、次数：「３」、Ｚオフセット法：「ベアリング高さをゼロとする」、を選択し、検出方法：「粒子検出」、とし、形状形成においては、「形状のホールを保存」をはずし、「形状輪郭をスムージング」を選択し、「フィルタ・サイズ」は、５１ポイントに設定した。閾値レベルは、０．０５μｍに設定し、フィルタリングにおいて「イメージ端の形状を含む」の選択をはずし、直径最小値を１．０μｍに設定した。【０１５４】
（ぎらつき（Ｓｐａｒｋｌｅ）測定）
透光性構造体について、アイシステム社製アイスケールＩＳＣ−Ａを用いてぎらつき指標値Ｓを測定した。
ぎらつき指標値Ｓに基づき、以下の基準でぎらつきを評価した。
×：ぎらつき指標Ｓ≧１００（顕著なぎらつきが見える）。
○：ぎらつき指標８０≦Ｓ＜１００（ぎらつきが見えるが実用上問題ないレベル）。
◎：ぎらつき指標６０≦Ｓ＜８０（ぎらつきがわずかに見えるレベル）。
◎◎：ぎらつき指標Ｓ＜６０（ぎらつきが全く見えないレベル）。【０１５５】
（ヘイズ測定）
透光性構造体のヘイズは、ヘイズメーター（村上色彩研究所社製ＨＲ−１００型）を用いて、ＪＩＳ  Ｋ７１３６：２０００に規定されている方法に従って測定した。【０１５６】
（６０°鏡面光沢度）
透光性構造体の防眩膜の表面の光沢度として６０゜鏡面光沢度を測定した。６０゜鏡面光沢度は、ＪＩＳ  Ｚ８７４１：１９９７の６０゜鏡面光沢度に規定されている方法で、光沢度計（コニカミノルタ社製、ＭＵＬＴＩ  ＧＬＯＳＳ  ２６８Ｐｌｕｓ）を用い、透光性構造体の裏面反射は消さず、防眩膜のほぼ中央部で測定した。【０１５７】
ベース液（Ａ）の調製：
液状媒体（Ｂ）としての変性エタノール（日本アルコール販売社製、ソルミックス（登録商標）ＡＰ−１１、エタノールを主剤とした混合溶媒）、シリカ前駆体（Ａ）としてのシリケート４０（多摩化学工業社製、テトラエトキシシランおよびその加水分解縮合物の混合物）および粒子（Ｃ）としての鱗片状シリカ粒子分散液（特許第４０６３４６４号公報に記載の方法で作製したもの、２５℃における粘度：０．１Ｐａ・ｓ）を加え、３０分間撹拌した。これに、イオン交換水および硝酸水溶液（硝酸濃度：６１質量％）の混合液を加え、６０分間撹拌し、ベース液（Ａ）を調製した。【０１５８】
シラン化合物溶液（Ｂ）の調製：
上記変性エタノールに、イオン交換水および硝酸水溶液（硝酸濃度：６１質量％）の混合液を加え、５分間撹拌した。シリカ前駆体（Ａ）としての１，６−ビス（トリメトキシシリル）ヘキサン（信越化学工業社製、ＫＢＭ−３０６６）を加え、ウォーターバス中６０℃で１５分間撹拌し、シラン化合物溶液（Ｂ）を調製した。【０１５９】
（塗布液（Ｃ）の調製）
上記ベース液（Ａ）と上記シラン化合物溶液（Ｂ）とを混合し、塗布液（Ｃ）を調製した。【０１６０】
（塗布液（Ｄ）の調製）
ベース液（Ａ）の調製の際に用いる鱗片状シリカ粒子分散液を変更した（特許第４０６３４６４号公報に記載の方法で作製したもの、２５℃における粘度：０．１５Ｐａ・ｓ）以外は、塗布液（Ｃ）の調製と同様の操作を行って塗布液（Ｄ）を調製した。【０１６１】
（塗布液（Ｅ）の調製）
ベース液（Ａ）の調製の際に用いるシリケート４０をメチルトリメトキシシランに変更した以外は、塗布液（Ｃ）の調製と同様の操作を行って塗布液（Ｅ）を調製した。【０１６２】
（塗布液（Ｆ）の調製）
ベース液（Ａ）の調製の際に用いるシリケート４０をビニルトリメトキシシランに変更した以外は、塗布液（Ｃ）の調製と同様の操作を行って塗布液（Ｆ）を調製した。【０１６３】
〔例１〕
（透光性基材の洗浄）
透光性基材として、ソーダライムガラス（旭硝子社製。ＦＬ１．１。サイズ：１００ｍｍ×１００ｍｍ、厚さ：１．１ｍｍのガラス基板。４００〜１１００ｎｍの波長領域の光の平均透過率：９０．６％、表面の算術平均粗さＲａ：０．５ｎｍ）を用意した。該ガラスの表面を炭酸水素ナトリウム水で洗浄後、イオン交換水でリンスし、乾燥させた。【０１６４】
（静電塗装装置）
図４に示した静電塗布装置１０と同様の構成の静電塗装装置（液体静電コーター、旭サナック社製）を用意した。静電塗装ガンとしては、回転霧化式自動静電ガン（旭サナック社製、サンベル、ＥＳＡ１２０、カップ径７０ｍｍ）を用意した。
透光性基材の接地をより取りやすくするために導電性基板として金属メッシュトレイを用意した。【０１６５】
（静電塗装）
静電塗装装置のコーティングブース内の温度を２５±１℃の範囲内、湿度を５０％±１０％の範囲内に調節した。
静電塗装装置のチェーンコンベア上に、あらかじめ３０℃±３℃に加熱しておいた洗浄済みの透光性基材を、導電性基板を介して置いた。チェーンコンベアで等速搬送しながら、透光性基材のトップ面（フロート法による製造時に溶融スズに接した面の反対側の面）に、表１に示す塗布条件（コート液量、カップ回転数、ノズル高さ、カップ径、電圧、塗布回数）による静電塗装法によって、２５±１℃の範囲内の温度の塗布液（Ｃ）を塗布した後、大気中、４５０℃で３０分間焼成して防眩膜を形成し、透光性構造体を得た。
得られた透光性構造体について、前記の評価を行った。結果を表２に示す。
なお、屈折率は焼成条件の変更、コーティング液調整条件の変更などにより屈折率を１．４０〜１．４６に制御できるが、例１〜１７においては全てについて１．４５とした。【０１６６】
〔例２〜例１６〕
表１に示す塗布液を表１に示す塗布条件で塗布した以外は例１と同様にして例２〜１６の透光性構造体を作製した。
得られた透光性構造体について前記の評価を行った。結果を表２に示す。【０１６７】
〔例１７〕
表１に示す塗布液を表１に示す塗布条件で塗布した以外は、例１と同様にして透光性基材上に防眩膜を形成した。
次に、この防眩膜の上に、フッ素系撥水撥油剤（旭硝子社製、商品名「Ａｆｌｕｉｄ（登録商標）  Ｓ−５５０」）をスプレーコーティング装置を用いて成膜し、厚さ約７ｎｍの撥水撥油層を形成して例１７の透光性構造体を得た。なお、Ｓ−５５０をガラスにスプレーコーティング装置を用いて成膜した厚さ約７ｎｍの撥水撥油層の水の接触角は、１１５°、オレイン酸の接触角は７５°であった。
得られた透光性構造体について前記の評価を行った。結果を表２に示す。【０１６８】
例１〜１６の評価結果から、第二の凸部の密度（個／μｍ２）を横軸、ぎらつき指標Ｓを縦軸にとったグラフを作成した。該グラフを図１３に示す。
また、図１４〜２１にそれぞれ、例１、例３、例６、例１３〜１７で得た透光性構造体における最表面（防眩膜側の表面または撥水撥油層側の表面）を斜め上方６０度から観察したＳＥＭ像を示す。ＳＥＭ像は日立ハイテクフィールディング社製走査電子顕微鏡Ｓ−３４００Ｎを用いて６００倍の倍率で撮影した。【０１６９】
【表１】
0006458804.tif 000002
【０１７０】
【表２】
0006458804.tif 000003
【０１７１】
上記結果に示すとおり、例１〜８、例１３〜１７の透光性構造体は、ヘイズが１０％超であり、優れた防眩性を有していた。また、ぎらつき指標Ｓが１００未満であり、実用上充分にぎらつきが抑制されていた。特に、例１〜６、例１３〜１５では、ぎらつきが全く見えないレベルにまで抑制されていた。
一方、第二の凸部の密度が０．０００４個／μｍ２未満である例９〜１２の透光性構造は、顕著なぎらつきが見られた。
図１３のグラフに示す通り、第二の凸部の密度が０．００２個／μｍ２以下の範囲では、第二の凸部の密度とぎらつき指標Ｓとの間には明確な負の相関関係が見られた。【０１７２】
本発明の透光性構造体にあっては、第一の凸部と第二の凸部とを含み、第二の凸部の数が１μｍ２あたり０．０００４〜１．２個である凹凸構造を表面に有するため、防眩性に優れ、かつぎらつきが充分に抑制されている。
そのため、たとえば画像表示装置の表示面に本発明の透光性構造体を配置すると、表面の凹凸構造によって外光が拡散反射され、反射像が不鮮明になり、外光が表示面に映り込むことによる画像の視認性の低下を抑制できる。また、凹凸構造の表面でぎらつきが発生しにくく、ぎらつきによる画像の視認性の低下を抑制できる。
【産業上の利用可能性】
【０１７３】
本発明の透光性構造体は、前記で挙げた多様な用途に用いることができる。特に、高い水準で防眩性と低ぎらつき性とを両立出来る点から、輸送機の内装部品、なかでも車載物品に好適に用いることができる。
なお、２０１４年８月４日に出願された日本特許出願２０１４−１５８５４８号の明細書、特許請求の範囲、図面および要約書の全内容をここに引用し、本発明の開示として取り入れるものである。
【符号の説明】
【０１７４】
１：透光性構造体、    ２：透光性構造体、    ３：透光性基材、    ４：透光性基材、    ５：防眩膜、    ６：透光性構造体、    ７：撥水撥油層、    ５ａ、４ａ、７ａ：第一の凸部、    ５ｂ、４ｂ、７ｂ：第二の凸部、    １０：静電塗装装置、    １１：コーティングブース、  １２：チェーンコンベア、    １３：高電圧ケーブル、    １４：塗料組成物の供給ライン、    １５：塗料組成物の回収ライン、    １６：エアの供給ライン、    １７：静電塗装ガン、    １８：高電圧発生装置、    １９：排気ダクト、    ２０：排気ボックス、    ２１：導電性基板、    ３０：ガン本体、    ３１：塗料供給管、    ３２：回転軸    ３３：吹出口、    ３５：エア供給路、    ４０：回転霧化頭、    ４１：第１部品、    ４２：第２部品、    ４３：軸取付部、    ４４：保持部、    ４５：周壁、    ４６：誘導面、    ４７：拡径部、    ４８：拡散面、    ４９：前面壁、    ５０：流出孔、    ５１：筒状部、    ５２：後面壁、    ５３：貫通孔、    Ｓ：貯留室。
【図１】
0006458804.tif 000004
【図２】
0006458804.tif 000005
【図３】
0006458804.tif 000006
【図４】
0006458804.tif 000007
【図５】
0006458804.tif 000008
【図６】
0006458804.tif 000009
【図７】
0006458804.tif 000010
【図８】
0006458804.tif 000011
【図９】
0006458804.tif 000012
【図１０】
0006458804.tif 000013
【図１１】
0006458804.tif 000014
【図１２】
0006458804.tif 000015
【図１３】
0006458804.tif 000016
【図１４】
0006458804.tif 000017
【図１５】
0006458804.tif 000018
【図１６】
0006458804.tif 000019
【図１７】
0006458804.tif 000020
【図１８】
0006458804.tif 000021
【図１９】
0006458804.tif 000022
【図２０】
0006458804.tif 000023
【図２１】
0006458804.tif 000024